(57)【要約】【課題】半導体装置の性能を向上させる。【解決手段】半導体装置は、チャネル層ＣＨ上に形成されたバリア層ＢＲと、バリア層ＢＲ上に形成された、アルミニウムを含むｎ型の拡散防止層ＤＢ１と、拡散防止層ＤＢ１上に形成されたソース電極ＳＥおよびドレイン電極ＤＥとを有する。また、半導体装置は、ソース電極ＳＥとドレイン電極ＤＥとで挟まれた拡散防止層ＤＢ１上に形成されたｐ型のキャップ層ＣＰと、キャップ層ＣＰ上に形成されたゲート電極ＧＥとを有する。そして、拡散防止層ＤＢ１におけるアルミニウムの組成比は、バリア層ＢＲにおけるアルミニウムの組成比よりも大きい。【選択図】図１
2014179546.tif 000002
【特許請求の範囲】
【請求項１】
基板と、
前記基板上に形成された第１窒化物半導体層と、
前記第１窒化物半導体層上に形成された第２窒化物半導体層と、
前記第２窒化物半導体層上に形成された第３窒化物半導体層と、
前記第３窒化物半導体層上に、互いに離れて形成された、電界効果トランジスタ用のソース電極およびドレイン電極と、
前記ソース電極と前記ドレイン電極とで挟まれた前記第３窒化物半導体層上に、前記ソース電極および前記ドレイン電極のいずれからも離れて形成された第４窒化物半導体層と、
前記第４窒化物半導体層上に形成された、前記電界効果トランジスタ用のゲート電極と、
を有し、
前記第２窒化物半導体層のバンドギャップは、前記第１窒化物半導体層のバンドギャップよりも大きく、
前記第３窒化物半導体層は、アルミニウムを含み、かつ、ｎ型の半導体層であり、
前記第４窒化物半導体層は、ｐ型の半導体層であり、
前記第２窒化物半導体層は、前記第３窒化物半導体層におけるアルミニウムの組成比よりも小さい組成比のアルミニウムを含むか、または、アルミニウムを含まない、半導体装置。
【請求項２】
請求項１記載の半導体装置において、
前記第４窒化物半導体層には、マグネシウムまたは炭素が導入されている、半導体装置。
【請求項３】
請求項１記載の半導体装置において、
前記第４窒化物半導体層は、
前記ソース電極と前記ドレイン電極とで挟まれた前記第３窒化物半導体層上に、前記ソース電極および前記ドレイン電極のいずれからも離れて形成された第５窒化物半導体層と、
前記第５窒化物半導体層上に形成された第６窒化物半導体層と、
を含み、
前記第５窒化物半導体層には、炭素が導入されており、
前記第６窒化物半導体層には、マグネシウムが導入されている、半導体装置。
【請求項４】
請求項１記載の半導体装置において、
前記第４窒化物半導体層には、マグネシウムおよび炭素が導入されており、
前記第４窒化物半導体層におけるマグネシウムの濃度が、前記第４窒化物半導体層と前記ゲート電極との界面から前記第４窒化物半導体層と前記第３窒化物半導体層との界面に向かって減少し、
前記第４窒化物半導体層における炭素の濃度が、前記第４窒化物半導体層と前記ゲート電極との界面から前記第４窒化物半導体層と前記第３窒化物半導体層との界面に向かって増加している、半導体装置。
【請求項５】
請求項１記載の半導体装置において、
前記第２窒化物半導体層には、第１のｎ型不純物が導入されており、
前記第３窒化物半導体層には、第２のｎ型不純物が導入されており、
前記第３窒化物半導体層における前記第２のｎ型不純物の濃度は、前記第２窒化物半導体層における前記第１のｎ型不純物の濃度よりも大きい、半導体装置。
【請求項６】
請求項１記載の半導体装置において、
前記第４窒化物半導体層は、アルミニウムを含む、半導体装置。
【請求項７】
請求項１記載の半導体装置において、
前記第４窒化物半導体層と前記ソース電極とで挟まれた前記第３窒化物半導体層上、または、前記第４窒化物半導体層と前記ドレイン電極とで挟まれた前記第３窒化物半導体層上に形成された第７窒化物半導体層を有し、
前記第７窒化物半導体層は、前記第４窒化物半導体層と同層のｐ型の半導体層からなり、
前記第７窒化物半導体層の厚さは、前記第４窒化物半導体層の厚さよりも小さい、半導体装置。
【請求項８】
請求項１記載の半導体装置において、
前記第１窒化物半導体層は、窒化インジウムガリウムまたは窒化ガリウムからなり、
前記第２窒化物半導体層は、窒化アルミニウムガリウムからなり、
前記第３窒化物半導体層は、窒化アルミニウムガリウムからなり、
前記第４窒化物半導体層は、窒化ガリウムからなり、
前記第２窒化物半導体層は、前記第３窒化物半導体層におけるアルミニウムの組成比よりも小さい組成比のアルミニウムを含む、半導体装置。
【請求項９】
請求項１記載の半導体装置において、
前記第１窒化物半導体層は、窒化インジウムガリウムからなり、
前記第２窒化物半導体層は、窒化ガリウムからなり、
前記第３窒化物半導体層は、窒化アルミニウムガリウムからなり、
前記第４窒化物半導体層は、窒化ガリウムからなる、半導体装置。
【請求項１０】
基板と、
前記基板上に形成された第１窒化物半導体層と、
前記第１窒化物半導体層上に形成された第２窒化物半導体層と、
前記第２窒化物半導体層上に、互いに離れて形成された、電界効果トランジスタ用のソース電極およびドレイン電極と、
前記ソース電極と前記ドレイン電極とで挟まれた前記第２窒化物半導体層上に、前記ソース電極および前記ドレイン電極のいずれからも離れて形成された第３窒化物半導体層と、
前記第３窒化物半導体層上に形成された第４窒化物半導体層と、
前記第４窒化物半導体層上に形成された、前記電界効果トランジスタ用のゲート電極と、
を有し、
前記第２窒化物半導体層のバンドギャップは、前記第１窒化物半導体層のバンドギャップよりも大きく、
前記第３窒化物半導体層は、アルミニウムを含み、かつ、ｎ型の半導体層であり、
前記第４窒化物半導体層は、ｐ型の半導体層であり、
前記第２窒化物半導体層は、前記第３窒化物半導体層におけるアルミニウムの組成比よりも小さい組成比のアルミニウムを含むか、または、アルミニウムを含まない、半導体装置。
【請求項１１】
請求項１０記載の半導体装置において、
前記第４窒化物半導体層には、マグネシウムまたは炭素が導入されている、半導体装置。
【請求項１２】
請求項１０記載の半導体装置において、
前記第４窒化物半導体層は、
前記第３窒化物半導体層上に形成された第５窒化物半導体層と、
前記第５窒化物半導体層上に形成された第６窒化物半導体層と、
を含み、
前記第５窒化物半導体層には、炭素が導入されており、
前記第６窒化物半導体層には、マグネシウムが導入されている、半導体装置。
【請求項１３】
請求項１０記載の半導体装置において、
前記第４窒化物半導体層には、マグネシウムおよび炭素が導入されており、
前記第４窒化物半導体層におけるマグネシウムの濃度が、前記第４窒化物半導体層と前記ゲート電極との界面から前記第４窒化物半導体層と前記第３窒化物半導体層との界面に向かって減少し、
前記第４窒化物半導体層における炭素の濃度が、前記第４窒化物半導体層と前記ゲート電極との界面から前記第４窒化物半導体層と前記第３窒化物半導体層との界面に向かって増加している、半導体装置。
【請求項１４】
請求項１０記載の半導体装置において、
前記第２窒化物半導体層には、第１のｎ型不純物が導入されており、
前記第３窒化物半導体層には、第２のｎ型不純物が導入されており、
前記第３窒化物半導体層における前記第２のｎ型不純物の濃度は、前記第２窒化物半導体層における前記第１のｎ型不純物の濃度よりも大きい、半導体装置。
【請求項１５】
請求項１０記載の半導体装置において、
前記第４窒化物半導体層は、アルミニウムを含む、半導体装置。
【請求項１６】
請求項１０記載の半導体装置において、
前記第４窒化物半導体層と前記ソース電極とで挟まれた前記第３窒化物半導体層上、または、前記第４窒化物半導体層と前記ドレイン電極とで挟まれた前記第３窒化物半導体層上に形成された第７窒化物半導体層を有し、
前記第７窒化物半導体層は、前記第４窒化物半導体層と同層のｐ型の半導体層からなり、
前記第７窒化物半導体層の厚さは、前記第４窒化物半導体層の厚さよりも小さい、半導体装置。
【請求項１７】
請求項１０記載の半導体装置において、
前記第１窒化物半導体層は、窒化インジウムガリウムまたは窒化ガリウムからなり、
前記第２窒化物半導体層は、窒化アルミニウムガリウムからなり、
前記第３窒化物半導体層は、窒化アルミニウムガリウムからなり、
前記第４窒化物半導体層は、窒化ガリウムからなり、
前記第２窒化物半導体層は、前記第３窒化物半導体層におけるアルミニウムの組成比よりも小さい組成比のアルミニウムを含む、半導体装置。
【請求項１８】
請求項１０記載の半導体装置において、
前記第１窒化物半導体層は、窒化インジウムガリウムからなり、
前記第２窒化物半導体層は、窒化ガリウムからなり、
前記第３窒化物半導体層は、窒化アルミニウムガリウムからなり、
前記第４窒化物半導体層は、窒化ガリウムからなる、半導体装置。
【発明の詳細な説明】
【技術分野】
【０００１】
本発明は、半導体装置に関し、例えば、窒化物半導体を用いた半導体装置に好適に利用できるものである。
【背景技術】
【０００２】
窒化ガリウム（ＧａＮ）などの窒化物半導体は、シリコン（Ｓｉ）およびガリウムヒ素（ＧａＡｓ）に比べ、バンドギャップが大きく、電子移動度が大きいため、高耐圧用、高出力用、または高周波用のトランジスタへの応用が期待されている。したがって、窒化ガリウムなどの窒化物半導体を用いた電力制御用の電界効果トランジスタすなわちパワーデバイスの開発が進められている。
【０００３】
特開２００５−１８３５５１号公報（特許文献１）および特開２００５−２４４０７２号公報（特許文献２）には、窒化物半導体層として窒化ガリウムを用いた電界効果トランジスタに関する技術が記載されている。上記特許文献１および特許文献２には、チャネル層と、チャネル層上に形成されたバリア層と、バリア層上に形成されたゲート電極とを有する電界効果トランジスタが記載されている。
【先行技術文献】
【特許文献】
【０００４】
【特許文献１】特開２００５−１８３５５１号公報
【特許文献２】特開２００５−２４４０７２号公報
【発明の概要】
【発明が解決しようとする課題】
【０００５】
このような窒化ガリウムなどの窒化物半導体を用いた電界効果トランジスタをパワーデバイスに適用したものとしては、ゲート電極に電圧が印加されていないときに、ソース電極とドレイン電極との間に電流が流れない、いわゆるノーマリオフ型の電界効果トランジスタが重要である。ノーマリオフ型の電界効果トランジスタとして、上記特許文献２に記載されているように、ゲート電極の下に、窒化ガリウムからなるｐ型の半導体層が形成された電界効果トランジスタが提案されている。
【０００６】
しかし、製造工程中の半導体装置に熱処理が施される際に、ｐ型の半導体層とバリア層との間でｐ型不純物が拡散して、半導体装置をノーマリオフ型の電界効果トランジスタとして動作させることができなくなるおそれがある。また、ｐ型の半導体層をエッチングする際にバリア層がエッチングされてバリア層の膜厚が減少し、アクセス抵抗が増加するおそれがある。
【０００７】
このように、窒化ガリウムなどの窒化物半導体を用いたノーマリオフ型の電界効果トランジスタを有する半導体装置では、製造工程において、ｐ型の半導体層とバリア層との間のｐ型不純物の拡散、および、バリア層の膜厚の減少を抑制することができず、半導体装置の性能が低下する。
【０００８】
その他の課題と新規な特徴は、本明細書の記述および添付図面から明らかになるであろう。
【課題を解決するための手段】
【０００９】
一実施の形態によれば、半導体装置は、チャネル層上に形成されたバリア層と、バリア層上に形成された、アルミニウムを含むｎ型の拡散防止層と、拡散防止層上に形成されたソース電極およびドレイン電極とを有する。また、半導体装置は、ソース電極とドレイン電極とで挟まれた拡散防止層上に形成されたｐ型のキャップ層と、キャップ層上に形成されたゲート電極とを有する。そして、拡散防止層におけるアルミニウムの組成比は、バリア層におけるアルミニウムの組成比よりも大きい。
【００１０】
また、他の実施の形態によれば、半導体装置は、チャネル層上に形成されたバリア層と、バリア層上に形成されたソース電極およびドレイン電極とを有する。また、半導体装置は、ソース電極とドレイン電極とで挟まれたバリア層上に形成された、アルミニウムを含むｎ型の拡散防止層と、拡散防止層上に形成されたｐ型のキャップ層と、キャップ層上に形成されたゲート電極とを有する。そして、拡散防止層におけるアルミニウムの組成比は、バリア層におけるアルミニウムの組成比よりも大きい。
【発明の効果】
【００１１】
一実施の形態によれば、半導体装置の性能を向上させることができる。
【図面の簡単な説明】
【００１２】
【図１】実施の形態１の半導体装置の要部断面図である。
【図２】実施の形態１の第１変形例における半導体装置の要部断面図である。
【図３】実施の形態１の第２変形例における半導体装置の要部断面図である。
【図４】実施の形態１の第３変形例における半導体装置の要部断面図である。
【図５】キャップ層中における不純物の濃度の深さ方向の分布を模式的に示すグラフである。
【図６】実施の形態１の半導体装置の製造工程中の要部断面図である。
【図７】実施の形態１の半導体装置の製造工程中の要部断面図である。
【図８】実施の形態１の半導体装置の製造工程中の要部断面図である。
【図９】実施の形態１の半導体装置の製造工程中の要部断面図である。
【図１０】実施の形態１の半導体装置の製造工程中の要部断面図である。
【図１１】実施の形態１の半導体装置の製造工程中の要部断面図である。
【図１２】実施の形態１の半導体装置の製造工程中の要部断面図である。
【図１３】実施の形態１の半導体装置の製造工程中の要部断面図である。
【図１４】実施の形態１の半導体装置の製造工程中の要部断面図である。
【図１５】比較例１の半導体装置の要部断面図である。
【図１６】ゲート電極の下の伝導帯のエネルギー分布の計算結果を示す図である。
【図１７】ドレイン電圧とドレイン電流との関係を示すグラフである。
【図１８】実施の形態２の半導体装置の要部断面図である。
【図１９】実施の形態２の第１変形例における半導体装置の要部断面図である。
【図２０】実施の形態２の第２変形例における半導体装置の要部断面図である。
【図２１】実施の形態２の第３変形例における半導体装置の要部断面図である。
【図２２】実施の形態２の半導体装置の製造工程中の要部断面図である。
【図２３】実施の形態２の半導体装置の製造工程中の要部断面図である。
【図２４】実施の形態３の半導体装置の要部断面図である。
【図２５】実施の形態３の半導体装置の製造工程中の要部断面図である。
【図２６】実施の形態３の半導体装置の製造工程中の要部断面図である。
【図２７】実施の形態３の半導体装置の製造工程中の要部断面図である。
【図２８】実施の形態４の半導体装置の要部断面図である。
【図２９】実施の形態４の半導体装置の製造工程中の要部断面図である。
【図３０】実施の形態４の半導体装置の製造工程中の要部断面図である。
【発明を実施するための形態】
【００１３】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、詳細、補足説明等の関係にある。
【００１４】
また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１５】
さらに、以下の実施の形態において、その構成要素（要素ステップ等も含む）は、特に明示した場合および原理的に明らかに必須であると考えられる場合等を除き、必ずしも必須のものではないことはいうまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１６】
以下、代表的な実施の形態を図面に基づいて詳細に説明する。なお、実施の形態を説明するための全図において、同一の機能を有する部材には同一の符号を付し、その繰り返しの説明は省略する。また、以下の実施の形態では、特に必要なとき以外は同一または同様な部分の説明を原則として繰り返さない。
【００１７】
さらに、実施の形態で用いる図面においては、断面図であっても図面を見やすくするためにハッチングを省略する場合もある。
【００１８】
（実施の形態１）
＜半導体装置の構造＞
実施の形態１の半導体装置は、電界効果トランジスタを有する半導体装置であり、電界効果トランジスタとして高電子移動度トランジスタ（High Electron Mobility Transistor：ＨＥＭＴ）を有する半導体装置である。
【００１９】
図１は、実施の形態１の半導体装置の要部断面図である。
【００２０】
図１に示すように、本実施の形態１の半導体装置は、電界効果トランジスタとしてのＨＥＭＴであるトランジスタＴＲ１を備えている。トランジスタＴＲ１は、基板ＳＵＢと、基板ＳＵＢ上に形成されたバッファ層ＢＵＦと、バッファ層ＢＵＦ上に形成された窒化物半導体層からなるチャネル層ＣＨと、チャネル層ＣＨ上に形成された窒化物半導体層からなるバリア層ＢＲとを有する。また、トランジスタＴＲ１は、バリア層ＢＲ上に形成された窒化物半導体層からなる拡散防止層ＤＢ１を有する。
【００２１】
さらに、トランジスタＴＲ１は、拡散防止層ＤＢ１上に、互いに離れて形成されたソース電極ＳＥおよびドレイン電極ＤＥを有する。そして、トランジスタＴＲ１は、ソース電極ＳＥとドレイン電極ＤＥとで挟まれた拡散防止層ＤＢ１上に、ソース電極ＳＥおよびドレイン電極ＤＥのいずれからも離れて形成された、窒化物半導体層からなるキャップ層ＣＰを有する。また、トランジスタＴＲ１は、キャップ層ＣＰ上に形成されたゲート電極ＧＥを有する。
【００２２】
つまり、本実施の形態１の半導体装置では、バリア層ＢＲとキャップ層ＣＰとの間に、拡散防止層ＤＢ１が介在する。また、ソース電極ＳＥおよびドレイン電極ＤＥのそれぞれと、バリア層ＢＲとの間に、拡散防止層ＤＢ１が介在する。
【００２３】
基板ＳＵＢは、例えばシリコン（Ｓｉ）からなる半導体基板（単結晶シリコン基板）である。基板ＳＵＢの材質については、上層に形成される窒化物半導体層が、所望の特性を得るために必要な結晶性を有していればよく、特に限定されない。したがって、基板ＳＵＢとして、例えばサファイア基板、炭化シリコン（ＳｉＣ）基板または窒化ガリウム（ＧａＮ）基板などを用いることができる。
【００２４】
基板ＳＵＢ上には、バッファ層ＢＵＦが形成されている。バッファ層ＢＵＦは、基板ＳＵＢとチャネル層ＣＨとの格子定数差を緩和するために形成される。例えば、基板ＳＵＢを構成するシリコン（Ｓｉ）とチャネル層ＣＨを構成する窒化ガリウム（ＧａＮ）との格子定数差を、バッファ層ＢＵＦにより緩和することができる。
【００２５】
シリコン（Ｓｉ）からなる基板ＳＵＢ上に、直接窒化ガリウム（ＧａＮ）からなるチャネル層ＣＨを形成した場合には、チャネル層ＣＨに多くのクラックが発生し、良好なエピタキシャル成長層が得られず、ＨＥＭＴの作製が難しくなるおそれがある。このため、基板ＳＵＢとチャネル層ＣＨとの間に、格子緩和を目的としたバッファ層ＢＵＦを挿入する。バッファ層ＢＵＦを形成したことにより、バッファ層ＢＵＦ上に形成されるチャネル層ＣＨに良好なエピタキシャル成長層が得られ、ＨＥＭＴの作製が容易となる。
【００２６】
バッファ層ＢＵＦの材質については、バッファ層ＢＵＦの上層に形成される窒化物半導体層であるチャネル層ＣＨ、バリア層ＢＲおよび拡散防止層ＤＢ１が、所望の特性を得るために必要な結晶性を有していればよく、特に限定されない。したがって、バッファ層ＢＵＦとして、窒化ガリウム（ＧａＮ）、窒化アルミニウムガリウム（ＡｌＧａＮ）もしくは窒化アルミニウム（ＡｌＮ）からなる窒化物半導体層、または、これらを積層した積層膜などを用いることができる。また、基板ＳＵＢが窒化ガリウム基板である場合には、バッファ層ＢＵＦを用いなくてもチャネル層ＣＨ、バリア層ＢＲおよび拡散防止層ＤＢ１の結晶性が保たれるため、基板ＳＵＢとチャネル層ＣＨとの間にバッファ層ＢＵＦが介在しなくてもよい。
【００２７】
バッファ層ＢＵＦ上には、チャネル層ＣＨが形成されている。チャネル層ＣＨは、窒化物半導体層からなり、好ましくは、窒化ガリウム（ＧａＮ）からなる。チャネル層ＣＨを構成する窒化ガリウムは、好ましくは、アンドープの窒化ガリウム、すなわち、ｎ型の導電性およびｐ型の導電性のいずれをも示さないイントリンシック状態の窒化ガリウム（ｉ−ＧａＮ）である。つまり、チャネル層ＣＨを構成する窒化ガリウムの導電型は、ｎ型でもなく、ｐ型でもない。あるいは、チャネル層ＣＨを構成する窒化ガリウムは、ｎ型の半導体でもなく、ｐ型の半導体でもない。また、アンドープの窒化ガリウムには、例えば意図的にドーピングを施さずに成長した窒化ガリウムが含まれる。さらに他の形態として、窒化インジウムガリウム（ＩｎＧａＮ）などの窒化物半導体層からなるチャネル層ＣＨを用いることができる。
【００２８】
ここで、「半導体がｎ型の導電性を示す」、「半導体の導電型がｎ型である」および「ｎ型の半導体である」とは、その半導体における多数キャリアが電子であることを意味する。また、「半導体がｐ型の導電性を示す」、「半導体の導電型がｐ型である」および「ｐ型の半導体である」とは、その半導体における多数キャリアが正孔であることを意味する。
【００２９】
半導体中にキャリアとして電子と正孔との両者が存在する場合は、電子濃度と正孔濃度との差が、実効的なキャリア濃度となる。本願明細書中では、「多数キャリアが電子である」とは、電子濃度が正孔濃度よりも大きく、かつ、実効的なキャリア濃度が１×１０１５ｃｍ−３よりも大きい状態を意味するものとする。また、「多数キャリアが正孔である」とは、正孔濃度が電子濃度よりも大きく、かつ、実効的なキャリア濃度が１×１０１５ｃｍ−３よりも大きい状態を意味するものとする。
【００３０】
一方、イントリンシック状態とは、電子濃度と正孔濃度がほぼ等しい状態、または、キャリアとしての電子または正孔が発生していない状態を示す。本願明細書中では、イントリンシック状態とは、実効的なキャリア濃度が１×１０１５ｃｍ−３以下の状態を意味するものとする。
【００３１】
チャネル層ＣＨ上には、バリア層ＢＲが形成されている。バリア層ＢＲは、チャネル層ＣＨを構成する窒化物半導体層とは異なる窒化物半導体層からなり、例えばチャネル層ＣＨのバンドギャップと異なるバンドギャップを有する窒化物半導体層からなる。好適には、バリア層ＢＲのバンドギャップは、チャネル層ＣＨのバンドギャップよりも大きい。
【００３２】
したがって、チャネル層ＣＨとして窒化ガリウム（ＧａＮ）からなる窒化物半導体層を用いるときは、好適には、バリア層ＢＲとして窒化アルミニウムガリウム（ＡｌＧａＮ）からなる窒化物半導体層を用いることができる。また、チャネル層ＣＨとして窒化インジウムガリウム（ＩｎＧａＮ）からなる窒化物半導体層を用いるときは、好適には、バリア層ＢＲとして窒化ガリウムまたは窒化アルミニウムガリウムからなる窒化物半導体層を用いることができる。
【００３３】
バリア層ＢＲは、チャネル層ＣＨ上に直接接して形成されており、チャネル層ＣＨとバリア層ＢＲとの間には、界面で伝導帯が不連続に変化するヘテロ接合が形成されている。バリア層ＢＲは、電子供給層であり、キャリア発生領域として機能することができる。
【００３４】
なお、バリア層ＢＲには、例えばシリコン（Ｓｉ）などのｎ型不純物が導入されていてもよい。
【００３５】
バリア層ＢＲ上には、拡散防止層ＤＢ１が形成されている。拡散防止層ＤＢ１は、アルミニウム（Ａｌ）を含む窒化物半導体層であり、例えば窒化アルミニウムガリウム（ＡｌＧａＮ）からなる窒化物半導体層である。これにより、後述するように、キャップ層ＣＰとしてマグネシウム（Ｍｇ）からなるｐ型不純物が導入された窒化物半導体層を用いるときに、キャップ層ＣＰに導入されたｐ型不純物がバリア層ＢＲまたはバリア層ＢＲよりも下層に拡散することを抑制することができる。
【００３６】
これは、例えば窒化アルミニウムガリウムからなる窒化物半導体層である拡散防止層ＤＢ１におけるアルミニウムの組成比の増加に伴って、拡散防止層ＤＢ１を構成する窒化アルミニウムガリウムの格子定数が小さくなり、ｐ型不純物であるマグネシウムが拡散しにくくなるためと考えられる。
【００３７】
なお、窒化アルミニウムガリウムからなる窒化物半導体層におけるアルミニウムの組成比とは、ガリウムおよびアルミニウムの全原子数に対するアルミニウムの原子数の比率を意味する。
【００３８】
拡散防止層ＤＢ１にはｎ型不純物が導入されており、拡散防止層ＤＢ１はｎ型の導電性を示す。すなわち、拡散防止層ＤＢ１の導電型はｎ型であり、拡散防止層ＤＢ１は、ｎ型の半導体層である。拡散防止層ＤＢ１が例えば窒化アルミニウムガリウム（ＡｌＧａＮ）からなる場合、拡散防止層ＤＢ１には、ｎ型不純物すなわちドナーとして、例えばシリコン（Ｓｉ）を導入することができる。このような場合、後述するキャップ層ＣＰにｐ型不純物すなわちアクセプタとしてマグネシウム（Ｍｇ）が導入されているときに、キャップ層ＣＰに導入されたｐ型不純物がバリア層ＢＲまたはバリア層ＢＲよりも下層に拡散することを、さらに抑制することができる。
【００３９】
これは、例えば、拡散防止層ＤＢ１のうちシリコンが導入された領域において水素が拡散しにくくなり、水素が拡散しにくくなることに伴って、マグネシウムが拡散しにくくなるためと考えられる。すなわち、拡散防止層ＤＢ１にｎ型不純物すなわちドナーが導入されていると、ｎ型不純物が正の電荷を有するために、拡散防止層ＤＢ１に水素が入りにくくなり、水素と結合しやすいマグネシウムが水素とともに拡散防止層ＤＢ１中を拡散することが抑制されるためと考えられる。
【００４０】
また、バリア層ＢＲにｎ型不純物が導入されているとき、好適には、拡散防止層ＤＢ１におけるｎ型不純物の濃度は、バリア層ＢＲにおけるｎ型不純物の濃度よりも大きい。これにより、拡散防止層ＤＢ１が形成されない場合と比べたときの、キャップ層ＣＰに導入されたｐ型不純物の拡散を抑制する効果を、より高めることができる。
【００４１】
さらに、拡散防止層ＤＢ１として窒化アルミニウムガリウムからなる窒化物半導体層を用いることにより、図１２を用いて後述するように、半導体層ＳＬを例えばドライエッチングによりエッチングしてキャップ層ＣＰを形成する際に、拡散防止層ＤＢ１の上面で選択性よくエッチングを停止することができる。これにより、ゲート電極ＧＥとドレイン電極ＤＥとの間の領域、および、ゲート電極ＧＥとソース電極ＳＥとの間の領域で、拡散防止層ＤＢ１の膜厚が減少することを防止または抑制することができる。そのため、ソース電極ＳＥとゲート電極ＧＥとの間のアクセス抵抗と、ドレイン電極ＤＥとゲート電極ＧＥとのアクセス抵抗が増加することを抑制することができる。
【００４２】
好適には、バリア層ＢＲとして窒化アルミニウムガリウムからなる窒化物半導体層を用い、拡散防止層ＤＢ１として窒化アルミニウムガリウムからなる窒化物半導体層を用いた場合、拡散防止層ＤＢ１におけるアルミニウムの組成比は、バリア層ＢＲにおけるアルミニウムの組成比よりも大きい。あるいは、バリア層ＢＲとして窒化ガリウムからなる窒化物半導体層を用い、拡散防止層ＤＢ１として窒化アルミニウムガリウムからなる窒化物半導体層を用いた場合、バリア層ＢＲにおけるアルミニウムの組成比は０となる。つまり、バリア層ＢＲは、好適には、拡散防止層ＤＢ１におけるアルミニウムの組成比よりも小さい組成比のアルミニウムを含むか、または、アルミニウムを含まない。
【００４３】
これにより、キャップ層ＣＰにｐ型不純物としてマグネシウム（Ｍｇ）が導入されているときに、キャップ層ＣＰに導入されたｐ型不純物がバリア層ＢＲまたはバリア層ＢＲよりも下層に拡散することをさらに確実に抑制することができる。
【００４４】
拡散防止層ＤＢ１上には、ソース電極ＳＥおよびドレイン電極ＤＥが形成されている。ソース電極ＳＥおよびドレイン電極ＤＥは、いずれも導電体からなり、例えばチタン（Ｔｉ）膜と、チタン膜上に形成された金（Ａｕ）膜との積層膜などの金属膜ＭＦ２からなる。ソース電極ＳＥおよびドレイン電極ＤＥは、図１の紙面に略垂直な方向に延在している。ソース電極ＳＥとドレイン電極ＤＥとは、拡散防止層ＤＢ１とオーミック接続されている。
【００４５】
ソース電極ＳＥとドレイン電極ＤＥとは、互いに離れており、間にゲート電極ＧＥを挟むようにして、それぞれ拡散防止層ＤＢ１上の一部の領域に形成されている。つまり、ゲート電極ＧＥとソース電極ＳＥとドレイン電極ＤＥとは、平面視で、互いに離れている。なお、「平面視で」とは、基板ＳＵＢの上面に垂直な方向から見た場合を意味する。
【００４６】
バリア層ＢＲ上に拡散防止層ＤＢ１が形成され、拡散防止層ＤＢ１上にソース電極ＳＥとドレイン電極ＤＥとが互いに離間して形成されているため、バリア層ＢＲ上に拡散防止層ＤＢ１を介してソース電極ＳＥとドレイン電極ＤＥとが形成された状態となっている。すなわち、バリア層ＢＲとソース電極ＳＥとの間には拡散防止層ＤＢ１が介在し、バリア層ＢＲとドレイン電極ＤＥとの間には拡散防止層ＤＢ１が介在する。
【００４７】
ソース電極ＳＥとドレイン電極ＤＥとで挟まれた拡散防止層ＤＢ１上には、ソース電極ＳＥおよびドレイン電極ＤＥのいずれからも離れてキャップ層ＣＰが形成されている。すなわち、バリア層ＢＲ上には、拡散防止層ＤＢ１を介してキャップ層ＣＰが形成されており、バリア層ＢＲとキャップ層ＣＰとの間には、拡散防止層ＤＢ１が介在する。キャップ層ＣＰの詳細については、後述する。
【００４８】
キャップ層ＣＰ上には、ゲート電極ＧＥが形成されている。ゲート電極ＧＥは、導電体からなり、例えばニッケル（Ｎｉ）膜と、ニッケル膜上に形成された金（Ａｕ）膜との積層膜などの金属膜からなる。ゲート電極ＧＥは、図１の紙面に略垂直な方向に延在している。
【００４９】
ゲート電極ＧＥは、平面視で、ソース電極ＳＥとドレイン電極ＤＥとの間に位置している。すなわち、平面視で、ゲート電極ＧＥは、ソース電極ＳＥとドレイン電極ＤＥとの間に挟まれている。つまり、互いに離間したソース電極ＳＥとドレイン電極ＤＥとが、バリア層ＢＲ上に拡散防止層ＤＢ１を介して形成されており、ソース電極ＳＥとドレイン電極ＤＥとで挟まれたバリア層ＢＲ上に、拡散防止層ＤＢ１およびキャップ層ＣＰを介してゲート電極ＧＥが形成されている。
【００５０】
ゲート電極ＧＥは、好適には、キャップ層ＣＰとショットキー接続されている。これにより、ショットキー障壁を越えてゲート電極ＧＥとキャップ層ＣＰとの間で電流が流れにくくなるため、ゲートリーク電流を低減することができる。
【００５１】
本実施の形態１では、キャップ層ＣＰにはｐ型不純物が導入されており、キャップ層ＣＰはｐ型の導電性を示す。すなわち、キャップ層ＣＰの導電型はｐ型であり、キャップ層ＣＰは、ｐ型の半導体層である。キャップ層ＣＰおよびバリア層ＢＲのそれぞれの膜厚および不純物濃度を調整することによって、半導体装置を、ノーマリオフ型のＨＥＭＴすなわち電界効果トランジスタとして動作させることができる。
【００５２】
好適には、キャップ層ＣＰは、窒化ガリウム（ＧａＮ）からなるｐ型の窒化物半導体層であり、キャップ層ＣＰには、ｐ型不純物として、例えばマグネシウム（Ｍｇ）が導入されている。
【００５３】
また、好適には、キャップ層ＣＰは、アルミニウム（Ａｌ）を含むｐ型の窒化物半導体層であり、例えば窒化アルミニウムガリウム（ＡｌＧａＮ）からなる窒化物半導体層である。この場合も、キャップ層ＣＰには、ｐ型不純物として、例えばマグネシウム（Ｍｇ）が導入されている。窒化ガリウムからなるキャップ層ＣＰがアルミニウム（Ａｌ）を含むことにより、拡散防止層ＤＢ１の場合と同様に格子定数が小さくなり、ｐ型不純物であるマグネシウムが拡散しにくくなるため、熱処理の際にバリア層ＢＲにｐ型不純物が拡散することを防止することができる。
【００５４】
さらに好適には、アルミニウムを含むキャップ層ＣＰにおけるアルミニウムの組成比が、キャップ層ＣＰとゲート電極ＧＥとの界面ＩＦ１からキャップ層ＣＰと拡散防止層ＤＢ１との界面ＩＦ２に向かって増加している。これにより、キャップ層ＣＰのうち、拡散防止層ＤＢ１すなわちバリア層ＢＲに近い部分において、ｐ型不純物としてのマグネシウムが拡散しにくくなるので、熱処理の際にバリア層ＢＲにｐ型不純物が拡散することをより確実に防止することができる。
【００５５】
＜キャップ層の第１変形例＞
図２は、実施の形態１の第１変形例における半導体装置の要部断面図である。
【００５６】
本第１変形例の半導体装置は、ｐ型不純物として例えばマグネシウム（Ｍｇ）が導入された、実施の形態１におけるキャップ層ＣＰに代え、ｐ型不純物として炭素（Ｃ）が導入されたキャップ層ＣＰ１を有する点で、図１を用いて前述した実施の形態１の半導体装置と異なる。一方、キャップ層ＣＰ１以外の各部分については、実施の形態１の半導体装置における各部分と同様である。
【００５７】
キャップ層ＣＰ１は、実施の形態１におけるキャップ層ＣＰと同様に、例えば窒化ガリウム（ＧａＮ）または窒化アルミニウムガリウム（ＡｌＧａＮ）からなる窒化物半導体層であり、ｐ型の半導体層である。そして、前述したように、キャップ層ＣＰ１には、ｐ型不純物として炭素（Ｃ）が導入されている。
【００５８】
窒化物半導体層中の炭素（Ｃ）の拡散係数（以下、単に炭素の拡散係数という）は、窒化物半導体層中のマグネシウム（Ｍｇ）の拡散係数（以下、単にマグネシウムの拡散係数ともいう）よりも小さい。そのため、ｐ型不純物としてマグネシウムに代え炭素を用いることにより、熱処理の際にバリア層ＢＲにｐ型不純物が拡散することをより確実に防止することができる。
【００５９】
なお、本第１変形例では、マグネシウムの拡散係数よりも小さい拡散係数を有するｐ型不純物として、炭素を例示して説明した。しかし、このようなｐ型不純物としては、マグネシウムの拡散係数よりも小さい拡散係数を窒化物半導体層中で有し、キャップ層を構成する窒化物半導体層がｐ型の導電性を示すものであればよく、炭素に限定されない（後述する第２変形例および第３変形例においても同様）。
【００６０】
＜キャップ層の第２変形例＞
図３は、実施の形態１の第２変形例における半導体装置の要部断面図である。
【００６１】
本第２変形例の半導体装置は、実施の形態１におけるキャップ層ＣＰに代え、キャップ層ＣＰ２が形成されている点で、図１を用いて前述した実施の形態１の半導体装置と異なる。キャップ層ＣＰ２以外の各部分については、実施の形態１の半導体装置における各部分と同様である。
【００６２】
キャップ層ＣＰ２は、キャップ層ＣＰ２１およびキャップ層ＣＰ２２を含む。キャップ層ＣＰ２１は、ソース電極ＳＥとドレイン電極ＤＥとで挟まれた拡散防止層ＤＢ１上に形成されている。キャップ層ＣＰ２２は、キャップ層ＣＰ２１上に形成されている。キャップ層ＣＰ２２上には、ゲート電極ＧＥが形成されている。つまり、キャップ層ＣＰ２は、下層としてのキャップ層ＣＰ２１と、上層としてのキャップ層ＣＰ２２との２層のキャップ層が積層されたものである。
【００６３】
キャップ層ＣＰ２１およびキャップ層ＣＰ２２、すなわちキャップ層ＣＰ２は、実施の形態１におけるキャップ層ＣＰと同様に、例えば窒化ガリウム（ＧａＮ）または窒化アルミニウムガリウム（ＡｌＧａＮ）からなる窒化物半導体層であり、ｐ型の半導体層である。キャップ層ＣＰ２１には、ｐ型不純物として炭素（Ｃ）が導入されている。また、キャップ層ＣＰ２２には、ｐ型不純物として、マグネシウム（Ｍｇ）が導入されている。
【００６４】
第１変形例において前述したように、炭素の拡散係数は、マグネシウムの拡散係数よりも小さい。そのため、マグネシウムの拡散係数よりも小さい拡散係数を有する炭素が導入されたキャップ層ＣＰ２１を、キャップ層ＣＰ２のうち下層、すなわち、拡散防止層ＤＢ１に接するように配置することにより、熱処理の際にバリア層ＢＲにｐ型不純物が拡散することをより確実に防止することができる。
【００６５】
＜キャップ層の第３変形例＞
図４は、実施の形態１の第３変形例における半導体装置の要部断面図である。また、図５は、キャップ層中における不純物の濃度の深さ方向の分布を模式的に示すグラフである。図５の横軸は、界面ＩＦ１と界面ＩＦ２との間の深さ位置を示し、図５の左の縦軸は、マグネシウム（Ｍｇ）の濃度を示し、図５の右の縦軸は、炭素（Ｃ）の濃度を示す。
【００６６】
本第３変形例の半導体装置は、実施の形態１におけるキャップ層ＣＰに代え、キャップ層ＣＰ３が形成されている点で、図１を用いて前述した実施の形態１の半導体装置と異なる。キャップ層ＣＰ３以外の各部分については、実施の形態１の半導体装置における各部分と同様である。
【００６７】
キャップ層ＣＰ３は、実施の形態１におけるキャップ層ＣＰと同様に、例えば窒化ガリウム（ＧａＮ）または窒化アルミニウムガリウム（ＡｌＧａＮ）からなる窒化物半導体層であり、ｐ型の半導体層である。キャップ層ＣＰ３には、ｐ型不純物としてマグネシウム（Ｍｇ）および炭素（Ｃ）が導入されている。図５に示すように、キャップ層ＣＰ３におけるマグネシウム（Ｍｇ）の濃度が、キャップ層ＣＰ３とゲート電極ＧＥとの界面ＩＦ１からキャップ層ＣＰ３と拡散防止層ＤＢ１との界面ＩＦ２に向かって減少している。また、キャップ層ＣＰ３における炭素（Ｃ）の濃度が、キャップ層ＣＰ３とゲート電極ＧＥとの界面ＩＦ１からキャップ層ＣＰ３と拡散防止層ＤＢ１との界面ＩＦ２に向かって増加している。
【００６８】
そのため、キャップ層ＣＰ３におけるマグネシウムの濃度は、キャップ層ＣＰ３とゲート電極ＧＥとの界面ＩＦ１で最も大きくなり、キャップ層ＣＰ３と拡散防止層ＤＢ１との界面ＩＦ２で最も小さくなる。一方、キャップ層ＣＰ３における炭素の濃度は、キャップ層ＣＰ３とゲート電極ＧＥとの界面ＩＦ１で最も小さくなり、キャップ層ＣＰ３と拡散防止層ＤＢ１との界面ＩＦ２で最も大きくなる。
【００６９】
そして、キャップ層ＣＰ３におけるマグネシウムの濃度に対する炭素の濃度の比率は、キャップ層ＣＰ３とゲート電極ＧＥとの界面ＩＦ１からキャップ層ＣＰ３と拡散防止層ＤＢ１との界面ＩＦ２に向かって増加する。すなわち、キャップ層ＣＰ３におけるマグネシウムの濃度に対する炭素の濃度の比率は、キャップ層ＣＰ３とゲート電極ＧＥとの界面ＩＦ１で最も小さくなり、キャップ層ＣＰ３と拡散防止層ＤＢ１との界面ＩＦ２で最も大きくなる。
【００７０】
また、好適には、図５に示すように、キャップ層ＣＰ３のうち下層の部分であるキャップ層ＣＰ３１では、炭素の濃度がマグネシウムの濃度よりも大きく、キャップ層ＣＰ３のうち上層の部分であるキャップ層ＣＰ３２では、炭素の濃度がマグネシウムの濃度よりも小さい。このとき、キャップ層ＣＰ３１は、ソース電極ＳＥとドレイン電極ＤＥとで挟まれた拡散防止層ＤＢ１上に形成され、キャップ層ＣＰ３２は、キャップ層ＣＰ３１上に形成されていることになる。また、キャップ層ＣＰ３２上には、ゲート電極ＧＥが形成されていることになる。
【００７１】
第１変形例において前述したように、炭素の拡散係数は、マグネシウムの拡散係数よりも小さい。そのため、キャップ層ＣＰ３のうち拡散防止層ＤＢ１に接する部分において、マグネシウムの拡散係数よりも小さい拡散係数を有する炭素の濃度を最も大きくすることにより、熱処理の際にバリア層ＢＲにｐ型不純物が拡散することをより確実に防止することができる。
【００７２】
＜半導体装置の動作＞
次に、本実施の形態１の半導体装置の動作について説明する。ここでは、キャップ層ＣＰを形成することで、ノーマリオフ型デバイスとして動作する点について説明する。
【００７３】
図１に示す、ＨＥＭＴとしてのトランジスタＴＲ１においては、チャネル層ＣＨのバリア層ＢＲとの界面近傍に、２次元電子ガス２ＤＥＧが形成される。すなわち、チャネル層ＣＨを構成する例えば窒化ガリウム（ＧａＮ）のバンドギャップと、バリア層ＢＲを構成する例えば窒化アルミニウムガリウム（ＡｌＧａＮ）のバンドギャップとは、相違している。このため、バンドギャップの相違に基づく伝導帯オフセットと、バリア層ＢＲに存在するピエゾ分極と自発分極の影響により、チャネル層ＣＨのバリア層ＢＲとの界面近傍に、フェルミ準位よりも低いポテンシャル井戸が形成される。その結果、このポテンシャル井戸内に電子が蓄積され、チャネル層ＣＨのバリア層ＢＲとの界面近傍に２次元電子ガス２ＤＥＧが形成されるのである。
【００７４】
ソース電極ＳＥとドレイン電極ＤＥとは、それぞれ、２次元電子ガス２ＤＥＧに電気的に接続されている。なお、図１において、２次元電子ガス２ＤＥＧは、破線で模式的に示してある。
【００７５】
ここで、図１に示されるＨＥＭＴとしてのトランジスタＴＲ１では、ｐ型のキャップ層ＣＰがゲート電極ＧＥの下に形成されているため、閾値電圧を正、つまりノーマリオフ型デバイスにすることができる。
【００７６】
キャップ層ＣＰがなくバリア層ＢＲの上に直接接してゲート電極ＧＥが形成された場合、閾値電圧が負、つまりノーマリオン型デバイスになる。しかしながら、電力制御用トランジスタなどでは、ノーマリオフ型デバイスであることが求められている。このため、ｐ型のキャップ層ＣＰがゲート電極ＧＥの下に形成された構造を採用することで、ノーマリオフ型デバイスとすることが望ましい。
【００７７】
チャネル層ＣＨおよびバリア層ＢＲとして窒化物半導体層を用いた場合、チャネル層ＣＨとバリア層ＢＲとの間の伝導帯の差すなわちオフセットに加え、窒化物半導体層を用いたことによるピエゾ分極と自発分極とにより、ポテンシャル井戸の底のエネルギーが下降する。したがって、キャップ層ＣＰがゲート電極ＧＥの下に形成されていない場合、チャネル層ＣＨのバリア層ＢＲとの界面近傍に、底のエネルギーがフェルミ準位よりも低いポテンシャル井戸が形成される。そして、ゲート電極ＧＥに電圧を印加していないときに、チャネル層ＣＨのバリア層ＢＲとの界面近傍に２次元電子ガス２ＤＥＧが形成される。その結果、ＨＥＭＴとしての半導体装置がノーマリオン型デバイスになってしまう。
【００７８】
一方、図１に示すように、ｐ型のキャップ層ＣＰがゲート電極ＧＥの下に形成されている場合、チャネル層ＣＨとバリア層ＢＲとの界面に発生するピエゾ分極を、キャップ層ＣＰと拡散防止層ＤＢ１との界面などに発生するピエゾ分極により相殺することができるため、キャップ層ＣＰの下で、バリア層ＢＲの伝導帯のエネルギーが上昇する。また、キャップ層ＣＰにドープされたアクセプタ（ｐ型不純物）により発生する負の空間電荷により、キャップ層ＣＰの伝導帯のエネルギーが上昇し、それに引きずられてバリア層ＢＲの伝導帯のエネルギーも上昇する。その結果、ゲート電極ＧＥに電圧を印加していないときに、ゲート電極ＧＥの下のチャネル層ＣＨに、２次元電子ガス２ＤＥＧが形成されないようにすることができる。これにより、本実施の形態１の半導体装置であるトランジスタＴＲ１を、ノーマリオフ型デバイスとすることができる。
【００７９】
＜半導体装置の製造方法＞
次に、本実施の形態１の半導体装置の製造方法について説明する。
【００８０】
図６〜図１４は、実施の形態１の半導体装置の製造工程中の要部断面図である。
【００８１】
まず、図６に示すように、例えば、（１１１）面が露出しているシリコンからなる半導体基板である基板ＳＵＢ上に、例えば有機金属気相成長（Metal Organic Chemical Vapor Deposition：ＭＯＣＶＤ）法により、複数の半導体層を積層する。
【００８２】
まず、基板ＳＵＢ上に、アンドープの窒化ガリウム（ＧａＮ）からなるバッファ層ＢＵＦを形成する。このバッファ層ＢＵＦの膜厚は、例えば１μｍ程度とすることができる。
【００８３】
次に、バッファ層ＢＵＦ上に、例えばアンドープの窒化ガリウム（ＧａＮ）からなる窒化物半導体層であるチャネル層ＣＨを、エピタキシャル成長により形成する。このチャネル層ＣＨの膜厚は、例えば１μｍ程度とすることができる。
【００８４】
次に、チャネル層ＣＨ上に、例えばアンドープの窒化アルミニウムガリウム（ＡｌＧａＮ）からなる窒化物半導体層であるバリア層ＢＲを、エピタキシャル成長により形成する。バリア層ＢＲの膜厚は、例えば１４．５ｎｍ程度とすることができる。
【００８５】
次に、バリア層ＢＲ上に、例えばｎ型不純物が導入された窒化アルミニウムガリウム（ＡｌＧａＮ）からなる窒化物半導体層である拡散防止層ＤＢ１を、エピタキシャル成長により形成する。拡散防止層ＤＢ１の膜厚は、例えば３ｎｍ程度とすることができる。
【００８６】
次に、拡散防止層ＤＢ１上に、例えばｐ型不純物が導入された窒化ガリウム（ｐ型ＧａＮ）からなる窒化物半導体層である半導体層ＳＬを形成する。半導体層ＳＬは、キャップ層ＣＰ（図１参照）となるものである。半導体層ＳＬの膜厚は、例えば３２ｎｍ程度とすることができる。また、ｐ型不純物として、例えばマグネシウム（Ｍｇ）を用いることができ、この場合、例えばマグネシウムを含む原料ガスを用いたＭＯＣＶＤ法により半導体層ＳＬを形成することができる。
【００８７】
このようにして、基板ＳＵＢ上に、バッファ層ＢＵＦ、チャネル層ＣＨ、バリア層ＢＲ、拡散防止層ＤＢ１および半導体層ＳＬからなる半導体層構造が形成される。この半導体層構造は、［０００１］結晶軸（Ｃ軸）方向に積層するＩＩＩ族面成長により形成される。
【００８８】
上述した半導体層構造を構成する各半導体層には、自発分極とピエゾ分極とに基づいて、各半導体層の上下界面に分極電荷が発生している。分極電荷の極性は、ＩＩＩ族面成長の場合、表面側が負極性であり、裏面側が正極性である。
【００８９】
なお、図７に示すように、拡散防止層ＤＢ１を形成した後、例えば炭素（Ｃ）を含む原料ガスを用いたＭＯＣＶＤ法によりｐ型不純物が導入された窒化ガリウム（ｐ型ＧａＮ）からなる半導体層ＳＬ１を形成することができる。このような方法により、図７に示すように、拡散防止層ＤＢ１上に、半導体層ＳＬ（図６参照）に代え、実施の形態１の第１変形例における半導体装置のキャップ層ＣＰ１（図２参照）となる半導体層ＳＬ１を形成することができる。
【００９０】
また、図８に示すように、拡散防止層ＤＢ１を形成した後、例えば炭素（Ｃ）を含む原料ガスを用いたＭＯＣＶＤ法によりｐ型ＧａＮからなる半導体層ＳＬ２１を形成し、次に、例えばマグネシウム（Ｍｇ）を含む原料ガスに切り替えてＭＯＣＶＤ法によりｐ型ＧａＮからなる半導体層ＳＬ２２を形成することができる。このような方法により、図８に示すように、拡散防止層ＤＢ１上に、半導体層ＳＬ（図６参照）に代え、実施の形態１の第２変形例における半導体装置のキャップ層ＣＰ２（図３参照）となる半導体層ＳＬ２を形成することができる。半導体層ＳＬ２は、ｐ型不純物として炭素が導入された半導体層ＳＬ２１と、ｐ型不純物としてマグネシウムが導入された半導体層ＳＬ２２とからなる。半導体層ＳＬ２２は、半導体層ＳＬ２１上に形成される。
【００９１】
さらに、図９に示すように、拡散防止層ＤＢ１を形成した後、例えば炭素（Ｃ）を含む第１ガスとマグネシウム（Ｍｇ）を含む第２ガスとを混合した原料ガスを用いたＭＯＣＶＤ法によりｐ型ＧａＮからなる半導体層ＳＬ３を形成することができる。そして、半導体層ＳＬ３の形成の開始時点から終了時点にかけて、第１ガスに対する第２ガスの混合比を増加させることができる。このような方法により、図９に示すように、炭素の濃度がマグネシウムの濃度よりも大きく、実施の形態１の第３変形例における半導体装置のキャップ層ＣＰ３１（図４参照）となる半導体層ＳＬ３１を、拡散防止層ＤＢ１上に形成することができる。また、炭素の濃度がマグネシウムの濃度よりも小さく、実施の形態１の第３変形例における半導体装置のキャップ層ＣＰ３２（図４参照）となる半導体層ＳＬ３２を、半導体層ＳＬ３１上に形成することができる。そして、半導体層ＳＬ３１と、半導体層ＳＬ３２とからなる半導体層ＳＬ３を形成することができる。
【００９２】
次に、図１０に示すように、半導体層ＳＬ上に、金属膜ＭＦ１を形成する。金属膜ＭＦ１は、例えば、半導体層ＳＬ上に形成されたニッケル（Ｎｉ）膜と、ニッケル膜上に形成された金（Ａｕ）膜とを含む。金属膜ＭＦ１は、例えば、蒸着法により形成することができる。
【００９３】
次に、金属膜ＭＦ１上にレジスト膜を塗布し、このレジスト膜に対して露光・現像処理を施すことにより、レジスト膜をパターニングする。レジスト膜のパターニングは、ゲート電極ＧＥ（図１参照）を形成する領域にレジスト膜が残存するように行われる。そして、パターニングされたレジスト膜をマスクにして、金属膜ＭＦ１をエッチングした後、レジスト膜を除去する。
【００９４】
これにより、図１１に示すように、半導体層ＳＬ上であって、ソース電極ＳＥ（図１参照）を形成する予定の領域と、ドレイン電極ＤＥ（図１参照）を形成する予定の領域との間に、金属膜ＭＦ１からなるゲート電極ＧＥを形成する。
【００９５】
なお、上記した方法に代え、図１３および図１４を用いて後述する工程と同様の工程を行って、リフトオフ法によりゲート電極ＧＥを形成してもよい。
【００９６】
次に、図１２に示すように、ゲート電極ＧＥをマスクにして、半導体層ＳＬをエッチングすることにより、ゲート電極ＧＥの下に半導体層ＳＬからなるｐ型のキャップ層ＣＰを形成する。すなわち、ゲート電極ＧＥの下方で、かつ、拡散防止層ＤＢ１上に、キャップ層ＣＰを形成する。具体的には、半導体層ＳＬのエッチングは、例えば塩素（Ｃｌ２）ガスに酸素（Ｏ２）ガスや六フッ化硫黄（ＳＦ６）ガスを添加したエッチングガスを用いたドライエッチングにより行うことができる。
【００９７】
上述のエッチングガスを用いた場合、窒化物半導体層におけるアルミニウムの組成比が大きいほど、その窒化物半導体層のエッチング速度は、小さくなる。本実施の形態１では、拡散防止層ＤＢ１におけるアルミニウムの組成比は、バリア層ＢＲにおけるアルミニウムの組成比よりも大きいので、拡散防止層ＤＢ１のエッチング速度は、バリア層ＢＲのエッチング速度よりも小さい。
【００９８】
したがって、本実施の形態１では、拡散防止層ＤＢ１が形成されていない場合に比べ、例えば上述のエッチングガスを用いて半導体層ＳＬをドライエッチングしてキャップ層ＣＰを形成する際に、拡散防止層ＤＢ１の上面で選択性よくエッチングを停止することができる。これにより、ゲート電極ＧＥとドレイン電極ＤＥとの間の領域、および、ゲート電極ＧＥとソース電極ＳＥとの間の領域で、拡散防止層ＤＢ１の膜厚、および、バリア層ＢＲの膜厚が減少することを防止または抑制することができる。そのため、ソース電極ＳＥとゲート電極ＧＥとの間のアクセス抵抗、およびドレイン電極ＤＥとゲート電極ＧＥとの間のアクセス抵抗が増加することを抑制することができる。
【００９９】
次に、拡散防止層ＤＢ１上に、ソース電極ＳＥ（図１参照）およびドレイン電極ＤＥ（図１参照）を、例えばリフトオフ法により形成する。
【０１００】
まず、ゲート電極ＧＥ上すなわちｐ型のキャップ層ＣＰ上を含めて拡散防止層ＤＢ１上にレジスト膜ＰＲ１（図１３参照）を塗布する。そして、このレジスト膜ＰＲ１に対して露光・現像処理を施すことにより、図１３に示すように、レジスト膜ＰＲ１をパターニングする。レジスト膜ＰＲ１のパターニングは、ソース電極ＳＥ（図１参照）を形成する領域およびドレイン電極ＤＥ（図１参照）を形成する領域で、拡散防止層ＤＢ１が露出するように行われる。
【０１０１】
その後、図１４に示すように、金属膜ＭＦ２を形成する。これにより、ソース電極ＳＥ（図１参照）が形成される領域およびドレイン電極ＤＥ（図１参照）が形成される領域においては、拡散防止層ＤＢ１上に、直接、金属膜ＭＦ２が形成される。一方、その他の領域では、レジスト膜ＰＲ１上に金属膜ＭＦ２が形成される。このとき、金属膜ＭＦ２は、例えば、チタン（Ｔｉ）膜と、チタン膜上に形成されたアルミニウム（Ａｌ）膜とを含む。この金属膜ＭＦ２は、例えば、蒸着法により形成することができる。
【０１０２】
次に、レジスト膜ＰＲ１をリフトオフする。例えば、有機溶剤などを用いて基板ＳＵＢの上面を洗浄することで、レジスト膜ＰＲ１と、レジスト膜ＰＲ１上に形成されている金属膜ＭＦ２が除去され、拡散防止層ＤＢ１上に直接接触するように形成されている金属膜ＭＦ２だけが残存する。これにより、図１に示すように、拡散防止層ＤＢ１と直接接触する金属膜ＭＦ２からなるソース電極ＳＥおよびドレイン電極ＤＥを形成することができる。ソース電極ＳＥとドレイン電極ＤＥとは、拡散防止層ＤＢ１上に、互いに離れて形成され、ソース電極ＳＥとドレイン電極ＤＥとで挟まれた拡散防止層ＤＢ１上に、ソース電極ＳＥおよびドレイン電極ＤＥのいずれからも離れてｐ型のキャップ層ＣＰが形成されることになる。
【０１０３】
次に、基板ＳＵＢに対して、熱処理（アロイ処理）を施すことにより、ソース電極ＳＥとチャネル層ＣＨとを、オーミック接続させる。同様に、この熱処理を施すことにより、ドレイン電極ＤＥとチャネル層ＣＨとを、オーミック接続させる。
【０１０４】
その後、図示は省略するが、デバイス間の素子分離を図るため、窒素（Ｎ）などのイオン注入法により、素子分離領域を形成する。以上のようにして、図１に示すように、本実施の形態１の半導体装置としてのトランジスタＴＲ１を製造することができる。
【０１０５】
＜拡散防止層が形成されていない場合のノーマリオフ特性について＞
図１５は、比較例１の半導体装置の要部断面図である。
【０１０６】
図１５に示すように、比較例１の半導体装置も、実施の形態１の半導体装置と同様に、電界効果トランジスタとしてのＨＥＭＴであるトランジスタＴＲ１００を備えている。トランジスタＴＲ１００は、実施の形態１のトランジスタＴＲ１と同様に、基板ＳＵＢと、基板ＳＵＢ上に形成されたバッファ層ＢＵＦと、バッファ層ＢＵＦ上に形成された窒化物半導体層からなるチャネル層ＣＨと、チャネル層ＣＨ上に形成された窒化物半導体層からなるバリア層ＢＲ１００とを有する。バリア層ＢＲ１００は、実施の形態１におけるバリア層ＢＲと同一である。
【０１０７】
しかし、トランジスタＴＲ１００は、実施の形態１のトランジスタＴＲ１と異なり、バリア層ＢＲ１００上に形成された窒化物半導体層からなる拡散防止層ＤＢ１（図１参照）を有していない。
【０１０８】
また、トランジスタＴＲ１００は、実施の形態１のトランジスタＴＲ１と異なり、バリア層ＢＲ１００上に、互いに離れて形成されたソース電極ＳＥおよびドレイン電極ＤＥと、ソース電極ＳＥとドレイン電極ＤＥとで挟まれたバリア層ＢＲ１００上に形成されたキャップ層ＣＰとを有する。さらに、トランジスタＴＲ１００は、キャップ層ＣＰ上に形成されたゲート電極ＧＥを有する。
【０１０９】
つまり、比較例１の半導体装置では、バリア層ＢＲ１００とキャップ層ＣＰとの間に、拡散防止層ＤＢ１（図１参照）が介在しない。また、ソース電極ＳＥおよびドレイン電極ＤＥのそれぞれと、バリア層ＢＲ１００との間に、拡散防止層ＤＢ１（図１参照）が介在しない。
【０１１０】
図１６は、ゲート電極の下の伝導帯のエネルギー分布の計算結果を示す図である。図１６において、横軸はゲート電極ＧＥからの深さｘを示しており、縦軸は、フェルミ準位を０ｅＶとしたときの伝導帯のエネルギーＥｃを示している。図１６の破線は、比較例１の半導体装置におけるゲート電極ＧＥの下の伝導帯のエネルギー分布の計算結果を示す。また、図１６の実線は、実施の形態１の半導体装置の実施例を実施例１としたとき、実施例１の半導体装置におけるゲート電極ＧＥの下の伝導帯のエネルギー分布の計算結果を示す。なお、図１６は、ゲート電極ＧＥに電圧が印加されていない状態でのエネルギー分布の計算結果を示す。
【０１１１】
図１６における比較例１のエネルギー分布において、深さｘが０〜３２ｎｍの領域がキャップ層ＣＰに対応し、深さｘが３２〜４９．５ｎｍの領域がバリア層ＢＲ１００に対応し、深さｘが４９．５ｎｍ以上の領域が、チャネル層ＣＨに対応している。すなわち、キャップ層ＣＰの厚さを３２ｎｍとし、バリア層ＢＲ１００の厚さを１７．５ｎｍとしている。また、チャネル層ＣＨの厚さを１μｍとしている。
【０１１２】
ここで、キャップ層ＣＰを窒化ガリウムからなるｐ型の窒化物半導体層とし、キャップ層ＣＰに導入されたｐ型不純物が拡散した結果、キャップ層ＣＰにおけるｐ型不純物すなわちアクセプタの濃度が、拡散前の５×１０１８ｃｍ−３から拡散後の２×１０１８ｃｍ−３に減少したものと仮定している。また、バリア層ＢＲ１００を窒化アルミニウムガリウムからなる窒化物半導体層とし、その組成をＡｌ０．１５Ｇａ０．８５Ｎ、すなわちアルミニウムの組成比を０．１５とし、バリア層ＢＲ１００におけるｎ型不純物すなわちドナーの濃度を５×１０１７ｃｍ−３としている。さらに、チャネル層ＣＨを窒化ガリウムからなる窒化物半導体層としている。
【０１１３】
図１６に示すように、比較例１のエネルギー分布では、バリア層ＢＲ１００とチャネル層ＣＨとの界面において、チャネル層ＣＨの伝導帯のエネルギーがフェルミ準位と略等しい０ｅＶ付近まで減少する。そのため、ゲート電極ＧＥに電圧を印加していないときに、ゲート電極ＧＥの下でバリア層ＢＲ１００とチャネル層ＣＨとの界面に２次元電子ガス２ＤＥＧ（図１５参照）が形成されるおそれがある。すなわち、ソース電極ＳＥとドレイン電極ＤＥとを電気的に接続するチャネルが形成されるおそれがあり、ノーマリオフ特性が得られないおそれがある。
【０１１４】
これは、キャップ層ＣＰに導入されていたｐ型不純物としてのマグネシウム（Ｍｇ）がキャップ層ＣＰからバリア層ＢＲ１００に拡散することによりキャップ層ＣＰにおけるｐ型不純物の濃度が減少し、キャップ層ＣＰ内のｐ型不純物（アクセプタ）による負の空間電荷が減少してキャップ層ＣＰの伝導帯のエネルギーが低下したことにより、バリア層ＢＲ１００の伝導帯のエネルギーが下降したためと考えられる。
【０１１５】
電界効果トランジスタとしてのＨＥＭＴを備えた半導体装置の製造工程では、例えば、前述したソース電極ＳＥおよびドレイン電極ＤＥをオーミック接続させるためのアニール処理、または、ｐ型不純物を導入した後、活性化するための熱処理など、製造工程中の半導体装置に熱処理が施されることがある。
【０１１６】
比較例１の半導体装置では、ｎ型のバリア層ＢＲ１００にｐ型のキャップ層ＣＰが直接接触している。そのため、製造工程中の熱処理によって、バリア層ＢＲ１００およびキャップ層ＣＰの各層に導入されていた不純物が拡散して不純物の分布が変化し、所望の特性を得られなくなる場合がある。
【０１１７】
例えばキャップ層ＣＰに導入されていたｐ型不純物が拡散すると、例えば窒化ガリウムからなるチャネル層ＣＨと、ｎ型の窒化アルミニウムガリウムからなるバリア層ＢＲ１００との界面に発生するピエゾ分極を、バリア層ＢＲ１００とキャップ層ＣＰとの界面に発生するピエゾ分極で相殺できなくなる。さらに、キャップ層ＣＰ内のｐ型不純物による負の空間電荷が減少することでキャップ層ＣＰの伝導帯のエネルギーが低下し、これに引きずられてバリア層ＢＲ１００の伝導帯のエネルギーも低下する。これにより、キャップ層ＣＰの下で、バリア層ＢＲ１００の伝導帯のエネルギーが下降し、チャネル層ＣＨとバリア層ＢＲ１００との界面でのポテンシャル井戸の底のエネルギーがフェルミ準位よりも低くなる。そのため、ゲート電極ＧＥに電圧を印加していないときに、ソース電極ＳＥとドレイン電極ＤＥとの間に電流が流れ、所望のノーマリオフ特性が得られなくなる。
【０１１８】
さらに、ｐ型のキャップ層ＣＰからバリア層ＢＲ１００中に拡散してきたｐ型不純物で、バリア層ＢＲ１００に導入されていたｎ型不純物の濃度が補償されることにより、バリア層ＢＲ１００におけるｎ型不純物の濃度が減少する。あるいは、ｐ型不純物が拡散するとともに、ｎ型不純物が拡散することにより、バリア層ＢＲ１００におけるｎ型不純物の濃度が減少する。これにより、例えばゲート電極ＧＥとドレイン電極ＤＥとの間、または、ゲート電極ＧＥとソース電極ＳＥとの間において、２次元電子ガスとしてのキャリア濃度が減少してオン抵抗が増加する。または、ゲート電極ＧＥの下において、チャネル層ＣＨ中に不純物が拡散することによりキャリア移動度が低下する。
【０１１９】
また、電界効果トランジスタとしてＨＥＭＴを備えた半導体装置の製造工程では、キャップ層ＣＰをエッチングにより形成する。バリア層ＢＲ１００のエッチング速度に対するキャップ層ＣＰのエッチング速度の比、すなわちエッチングの選択比が十分に高い場合を除き、キャップ層ＣＰをエッチングする際にバリア層ＢＲ１００がエッチングされてバリア層ＢＲ１００の膜厚が薄くなるおそれがある。このような場合、ソース電極ＳＥまたはドレイン電極ＤＥとゲート電極ＧＥとの間のアクセス抵抗が増加し、半導体装置の性能が低下する。
【０１２０】
図１７は、ドレイン電圧とドレイン電流との関係を示すグラフである。図１７において、横軸はドレイン電圧Ｖｄ、すなわち、ソース電極ＳＥとドレイン電極ＤＥとの間に印加される電圧を示しており、縦軸は、ドレイン電流Ｉｄ、すなわち、ソース電極ＳＥとドレイン電極ＤＥとの間に流れる電流を示している。図１７の破線は、比較例１の半導体装置におけるドレイン電圧Ｖｄとドレイン電流Ｉｄとの関係を示す。また、図１７の実線は、実施の形態１の半導体装置の実施例を実施例２としたとき、実施例２の半導体装置におけるドレイン電圧Ｖｄとドレイン電流Ｉｄとの関係を示す。
【０１２１】
図１７に示すように、オン状態では、比較例１におけるドレイン電流Ｉｄは、実施例２におけるドレイン電流Ｉｄよりも小さくなっている。すなわち、比較例１におけるオン抵抗は、実施例２におけるオン抵抗よりも大きくなっており、比較例１における飽和電流は、実施例２における飽和電流よりも小さくなっている。これは、前述したように、半導体層ＳＬをエッチングしてキャップ層ＣＰを形成する際に、バリア層ＢＲ１００がエッチングされて膜厚が減少したためと考えられる。
【０１２２】
このように、電界効果トランジスタとしてＨＥＭＴを備えた半導体装置の性能を向上させるためには、半導体装置の製造工程において、熱処理によるｐ型不純物およびｎ型不純物の拡散を抑制すること、ならびに、エッチングによるバリア層ＢＲ１００の膜厚の減少を抑制することが重要である。
【０１２３】
しかし、比較例１の半導体装置では、製造工程において、キャップ層ＣＰとバリア層ＢＲ１００との間のｐ型不純物およびｎ型不純物の拡散、および、バリア層ＢＲ１００の膜厚の減少を抑制することができず、半導体装置の性能が低下する。
【０１２４】
＜本実施の形態の主要な特徴と効果＞
本実施の形態１の半導体装置では、バリア層ＢＲとキャップ層ＣＰとの間に、拡散防止層ＤＢ１が介在する。拡散防止層ＤＢ１は、アルミニウム（Ａｌ）を含有する窒化物半導体層からなる。これにより、製造工程において、キャップ層ＣＰからバリア層ＢＲへのｐ型不純物の拡散、および、バリア層ＢＲの膜厚の減少を抑制することができる。また、ｐ型不純物の拡散を抑制するとともに、ｎ型不純物の拡散を抑制することができる。これにより、半導体装置の性能を向上させることができる。
【０１２５】
好適には、拡散防止層ＤＢ１は、ｎ型の窒化物半導体層からなる。これにより、製造工程において、キャップ層ＣＰからバリア層ＢＲへのｐ型不純物の拡散、および、バリア層ＢＲの膜厚の減少をより抑制することができるため、半導体装置の性能をより向上させることができる。
【０１２６】
さらに好適には、拡散防止層ＤＢ１におけるアルミニウムの組成比は、バリア層ＢＲにおけるアルミニウムの組成比よりも大きい。アルミニウムの組成比が大きい場合、アルミニウムの組成比が小さい場合に比べて、キャップ層ＣＰからバリア層ＢＲへのｐ型不純物の拡散、および、バリア層ＢＲの膜厚の減少を抑制することができるため、半導体装置の性能をさらに向上させることができる。
【０１２７】
図１６における実施例１のエネルギー分布において、深さｘが０〜３２ｎｍの領域がキャップ層ＣＰに対応し、深さｘが３２〜３５ｎｍの領域が拡散防止層ＤＢ１に対応し、深さｘが３５〜４９．５ｎｍの領域がバリア層ＢＲに相当し、深さが４９．５ｎｍ程度以上の領域が、チャネル層ＣＨに対応している。すなわち、キャップ層ＣＰの厚さを３２ｎｍとし、拡散防止層ＤＢ１の厚さを３ｎｍとし、バリア層ＢＲの厚さを１４．５ｎｍとしている。また、チャネル層ＣＨの厚さを１μｍとしている。
【０１２８】
ここで、キャップ層ＣＰを窒化ガリウム（ＧａＮ）からなるｐ型の窒化物半導体層とし、キャップ層ＣＰにおけるｐ型不純物の濃度を５×１０１８ｃｍ−３としている。また、拡散防止層ＤＢ１を窒化アルミニウムガリウムからなる窒化物半導体層とし、その組成をＡｌ０．２０Ｇａ０．８０Ｎ、すなわちアルミニウムの組成比を０．２０とし、拡散防止層ＤＢ１におけるｎ型不純物すなわちドナーの濃度を５×１０１７ｃｍ−３としている。さらに、バリア層ＢＲを窒化アルミニウムガリウムからなる窒化物半導体層とし、その組成をＡｌ０．１５Ｇａ０．８５Ｎ、すなわちアルミニウムの組成比を０．１５とし、バリア層ＢＲにおけるｎ型不純物すなわちドナーの濃度を５×１０１７ｃｍ−３としている。さらに、チャネル層ＣＨを窒化ガリウムからなる窒化物半導体層としている。
【０１２９】
実施例１では、キャップ層ＣＰとバリア層ＢＲとの間に、拡散防止層ＤＢ１が介在する。そのため、キャップ層ＣＰからのｐ型不純物であるマグネシウム（Ｍｇ）の拡散によりキャップ層ＣＰの不純物濃度が減少することを抑制することができ、図１６に示すように、実施例１のエネルギー分布では、バリア層ＢＲの伝導帯のエネルギーを上昇させることができる。したがって、バリア層ＢＲとチャネル層ＣＨとの界面において、チャネル層ＣＨの伝導帯のエネルギーがフェルミ準位に対して負になることを防止することができる。そして、ゲート電極ＧＥに電圧を印加していないときに、ゲート電極ＧＥの下でバリア層ＢＲとチャネル層ＣＨとの界面に２次元電子ガス２ＤＥＧ（図１５参照）が形成されることを防止することができる。すなわち、ソース電極ＳＥとドレイン電極ＤＥとを電気的に接続するチャネルが形成されることを防止することができ、ノーマリオフ特性を確実に得ることができ、半導体装置の性能を向上させることができる。
【０１３０】
なお、図１６において図示は省略するが、比較例１とは別に、キャップ層ＣＰ中で、キャップ層ＣＰとゲート電極ＧＥと界面ＩＦ１からキャップ層ＣＰと拡散防止層ＤＢ１との界面ＩＦ２に向かってｐ型不純物の不純物濃度が段階的に減少していると仮定した計算も行った。例えば、３２ｎｍの厚さを有し、窒化ガリウム（ＧａＮ）からなるキャップ層ＣＰのうち、界面ＩＦ１側の１４ｎｍの厚さを有する部分、すなわち深さｘが０〜１４ｎｍの領域では、キャップ層ＣＰにおけるｐ型不純物すなわちアクセプタの不純物濃度が２×１０１８ｃｍ−３に減少したものと仮定した。一方、３２ｎｍの厚さを有するキャップ層ＣＰのうち、界面ＩＦ２側の１８ｎｍの厚さを有する部分、すなわち深さｘが１４〜３２ｎｍの領域では、キャップ層ＣＰにおけるｐ型不純物すなわちアクセプタの不純物濃度が５×１０１７ｃｍ−３に減少したものと仮定した。キャップ層ＣＰ以外の部分については、比較例１と同一の条件とし、エネルギー分布の計算を行った。そして計算された結果を、実施例１の結果と比較した。
【０１３１】
上記のような計算の結果と比べても、実施例１において、バリア層ＢＲの伝導帯のエネルギーは上昇した。したがって、本実施の形態１によれば、キャップ層ＣＰのうちバリア層ＢＲ側の一部からバリア層ＢＲに不純物が拡散する場合に比べても、閾値電圧を正にしてノーマリオフ特性を確実に得ることができ、半導体装置の性能を向上させることができる。
【０１３２】
本実施の形態１の半導体装置では、ｎ型のバリア層ＢＲにｐ型のキャップ層ＣＰが直接接触していない。そのため、製造工程中の熱処理によって、バリア層ＢＲおよびキャップ層ＣＰの各層に導入された不純物が拡散して不純物の分布が変化し、所望の特性を得られなくなることを抑制することができる。そして、キャップ層ＣＰのｐ型不純物が拡散しないので、例えば窒化ガリウム（ＧａＮ）からなるチャネル層ＣＨと、ｎ型の窒化アルミニウムガリウム（ＡｌＧａＮ）からなるバリア層ＢＲとの界面に発生するピエゾ分極を、キャップ層ＣＰと拡散防止層ＤＢ１との界面などに発生するピエゾ分極で相殺することができる。また、キャップ層ＣＰのｐ型不純物濃度が減少しないので、ｐ型不純物による負の空間電荷が減少しないため、キャップ層ＣＰの伝導帯のエネルギーが低下しない。そのため、キャップ層ＣＰの伝導帯のエネルギーが低下して、それに引きずられてバリア層ＢＲの伝導帯のエネルギーが低下するのを防ぐことができる。したがって、ゲート電極ＧＥに電圧を印加していないときに、ソース電極ＳＥとドレイン電極ＤＥとの間に電流が流れることを防止し、所望のノーマリオフ特性を得ることができる。
【０１３３】
さらに、バリア層ＢＲに導入されているｎ型不純物の濃度が、ｐ型のキャップ層ＣＰからバリア層ＢＲ中に拡散してきたｐ型不純物で補償されて減少することを抑制することができる。あるいは、ｐ型不純物が拡散するとともに、ｎ型不純物が拡散することにより、バリア層ＢＲに導入されているｎ型不純物の濃度が減少することを抑制することができる。これにより、例えばゲート電極ＧＥとドレイン電極ＤＥとの間、または、ゲート電極ＧＥとソース電極ＳＥとの間において、２次元電子ガスとしてのキャリア濃度が減少してオン抵抗が増加することを防止または抑制することができる。また、ゲート電極ＧＥの下において、チャネル層ＣＨ中に不純物が拡散することによりキャリア移動度が低下することを防止または抑制することができる。
【０１３４】
また、本実施の形態１では、半導体層ＳＬをエッチングしてキャップ層ＣＰを形成する際に、バリア層ＢＲがエッチングされて膜厚が減少することを防止することができる。図１７を用いて前述したように、オン状態では、実施例２におけるドレイン電流Ｉｄは、比較例１におけるドレイン電流Ｉｄよりも大きくなる。すなわち、実施の形態１におけるオン抵抗を、比較例１におけるオン抵抗よりも小さくし、実施の形態１における飽和電流を、比較例１における飽和電流よりも大きくすることができるので、半導体装置の性能を向上させることができる。
【０１３５】
以上、本実施の形態１によれば、製造工程における熱処理によって、キャップ層ＣＰのｐ型不純物が拡散することが抑制され、所望のノーマリオフ特性が得られる。また、半導体層ＳＬをエッチングしてキャップ層ＣＰを形成する工程で、バリア層ＢＲの膜厚が減少することが抑制され、アクセス抵抗が増加することを抑制することができる。
【０１３６】
（実施の形態２）
実施の形態１の半導体装置では、ソース電極およびドレイン電極が、拡散防止層上に形成されていた。それに対して、実施の形態２の半導体装置では、拡散防止層が、ソース電極およびドレイン電極のいずれからも離れて形成されており、ソース電極およびドレイン電極は、バリア層上に直接形成されている。
【０１３７】
＜半導体装置の構造および半導体装置の動作＞
図１８は、実施の形態２の半導体装置の要部断面図である。
【０１３８】
図１８に示すように、本実施の形態２の半導体装置は、電界効果トランジスタとしてのＨＥＭＴであるトランジスタＴＲ２を備えている。トランジスタＴＲ２は、基板ＳＵＢと、基板ＳＵＢ上に形成されたバッファ層ＢＵＦと、バッファ層ＢＵＦ上に形成された窒化物半導体層からなるチャネル層ＣＨと、チャネル層ＣＨ上に形成された窒化物半導体層からなるバリア層ＢＲとを有する。
【０１３９】
本実施の形態２のトランジスタＴＲ２のうち、基板ＳＵＢ、バッファ層ＢＵＦ、チャネル層ＣＨおよびバリア層ＢＲのそれぞれは、実施の形態１のトランジスタＴＲ１における基板ＳＵＢ、バッファ層ＢＵＦ、チャネル層ＣＨおよびバリア層ＢＲのそれぞれと同一である。そのため、それらについての説明は省略する。
【０１４０】
また、トランジスタＴＲ２は、バリア層ＢＲ上に、互いに離れて形成されたソース電極ＳＥおよびドレイン電極ＤＥと、ソース電極ＳＥとドレイン電極ＤＥとで挟まれたバリア層ＢＲ上に、ソース電極ＳＥおよびドレイン電極ＤＥのいずれからも離れて形成された、窒化物半導体層からなる拡散防止層ＤＢ２とを有する。また、トランジスタＴＲ２は、拡散防止層ＤＢ２上に形成された窒化物半導体層からなるキャップ層ＣＰと、キャップ層ＣＰ上に形成されたゲート電極ＧＥとを有する。
【０１４１】
本実施の形態２のトランジスタＴＲ２のうち、キャップ層ＣＰおよびゲート電極ＧＥのそれぞれについては、実施の形態１のトランジスタＴＲ１におけるキャップ層ＣＰおよびゲート電極ＧＥのそれぞれと同一であるため、それらについての説明は省略する。また、本実施の形態２のトランジスタＴＲ２のうち、拡散防止層ＤＢ２、ソース電極ＳＥおよびドレイン電極ＤＥのそれぞれの材質については、実施の形態１のトランジスタＴＲ１における拡散防止層ＤＢ１、ソース電極ＳＥおよびドレイン電極ＤＥのそれぞれの材質と同一である。
【０１４２】
本実施の形態２のトランジスタＴＲ２では、実施の形態１のトランジスタＴＲ１と同様に、バリア層ＢＲとキャップ層ＣＰとの間に、拡散防止層ＤＢ２が介在する。拡散防止層ＤＢ２は、実施の形態１における拡散防止層ＤＢ１と同様に、アルミニウム（Ａｌ）を含有する窒化物半導体層からなり、好適には、ｎ型の窒化物半導体層からなる。また、さらに好適には、実施の形態１における拡散防止層ＤＢ１と同様に、拡散防止層ＤＢ２におけるアルミニウムの組成比は、バリア層ＢＲにおけるアルミニウムの組成比よりも大きい。つまり、バリア層ＢＲは、好適には、拡散防止層ＤＢ２におけるアルミニウムの組成比よりも小さい組成比のアルミニウムを含むか、または、アルミニウムを含まない。
【０１４３】
しかし、本実施の形態２のトランジスタＴＲ２では、実施の形態１のトランジスタＴＲ１とは異なり、ソース電極ＳＥおよびドレイン電極ＤＥのそれぞれと、バリア層ＢＲとの間に、拡散防止層ＤＢ２が介在しない。
【０１４４】
本実施の形態２のトランジスタＴＲ２では、拡散防止層ＤＢ２が、ソース電極ＳＥおよびドレイン電極ＤＥのいずれからも離れている。つまり、拡散防止層ＤＢ２は、ソース電極ＳＥおよびドレイン電極ＤＥのいずれとも接触していない。そのため、ソース電極ＳＥおよびドレイン電極ＤＥとの間に大きな電圧が印加されている場合でも、ゲート電極ＧＥに電圧が印加されていないとき、すなわちトランジスタＴＲ２がオフ状態のときに、ソース電極ＳＥとドレイン電極ＤＥとの間に拡散防止層ＤＢ２を介してリーク電流が流れることを防止することができる。したがって、トランジスタＴＲ２の耐圧性を向上させることができる。
【０１４５】
図１９は、実施の形態２の第１変形例における半導体装置の要部断面図である。図２０は、実施の形態２の第２変形例における半導体装置の要部断面図である。図２１は、実施の形態２の第３変形例における半導体装置の要部断面図である。
【０１４６】
本実施の形態２の第１変形例では、実施の形態１の第１変形例と同様に、半導体装置は、ｐ型不純物として例えばマグネシウム（Ｍｇ）が導入されたキャップ層ＣＰ（図１８参照）に代え、図１９に示すように、ｐ型不純物として炭素（Ｃ）が導入されたキャップ層ＣＰ１を有する。一方、キャップ層ＣＰ１以外の各部分については、実施の形態２の半導体装置における各部分と同様である。
【０１４７】
本実施の形態２の第２変形例では、実施の形態１の第２変形例と同様に、半導体装置は、キャップ層ＣＰ（図１８参照）に代え、図２０に示すように、キャップ層ＣＰ２を有する。キャップ層ＣＰ２は、キャップ層ＣＰ２１およびキャップ層ＣＰ２２を含む。キャップ層ＣＰ２１は、ソース電極ＳＥとドレイン電極ＤＥとで挟まれた拡散防止層ＤＢ２上に形成されている。キャップ層ＣＰ２２は、キャップ層ＣＰ２１上に形成されている。キャップ層ＣＰ２２上には、ゲート電極ＧＥが形成されている。キャップ層ＣＰ２１およびキャップ層ＣＰ２２の各々は、実施の形態１の第２変形例におけるキャップ層ＣＰ２１およびキャップ層ＣＰ２２のそれぞれと同様にすることができる。
【０１４８】
本実施の形態２の第３変形例では、実施の形態１の第３変形例と同様に、半導体装置は、キャップ層ＣＰ（図１８参照）に代え、図２１に示すように、キャップ層ＣＰ３を有する。実施の形態１の第３変形例と同様に、キャップ層ＣＰ３におけるマグネシウム（Ｍｇ）の濃度が、キャップ層ＣＰ３とゲート電極ＧＥとの界面ＩＦ１からキャップ層ＣＰ３と拡散防止層ＤＢ２との界面ＩＦ２に向かって減少している。また、キャップ層ＣＰ３における炭素（Ｃ）の濃度が、キャップ層ＣＰ３とゲート電極ＧＥとの界面ＩＦ１からキャップ層ＣＰ３と拡散防止層ＤＢ２との界面ＩＦ２に向かって増加している。また、実施の形態１の第３変形例と同様に、好適には、キャップ層ＣＰ３のうち下層の部分であるキャップ層ＣＰ３１では、炭素の濃度がマグネシウムの濃度よりも大きく、キャップ層ＣＰ３のうち上層の部分であるキャップ層ＣＰ３２では、炭素の濃度がマグネシウムの濃度よりも小さい。
【０１４９】
本実施の形態２の第１変形例〜本実施の形態２の第３変形例の各々は、実施の形態１の第１変形例〜実施の形態１の第３変形例のそれぞれと同様の効果を有し、熱処理の際にバリア層ＢＲにｐ型不純物が拡散することをより確実に防止することができる。
【０１５０】
本実施の形態２のトランジスタＴＲ２の動作についても、実施の形態１のトランジスタＴＲ１の動作と同様の動作であり、その説明は省略する。しかし、前述したように、本実施の形態２のトランジスタＴＲ２では、オフ状態のときに、ソース電極ＳＥとドレイン電極ＤＥとの間に、拡散防止層ＤＢ２を介してリーク電流が流れることを防止することができる。これにより、トランジスタＴＲ２の耐圧性を向上させることができる。
【０１５１】
＜半導体装置の製造方法＞
次に、本実施の形態２の半導体装置の製造方法について説明する。図２２および図２３は、実施の形態２の半導体装置の製造工程中の要部断面図である。
【０１５２】
本実施の形態２の半導体装置の製造方法では、例えば、実施の形態１において図６および図１０〜図１２を用いて説明した工程と同様の工程を行ってキャップ層ＣＰを形成した後、拡散防止層ＤＢ１をパターニングする。なお、図６を用いて説明した工程に代え、図７〜図９を用いて説明した工程を行うこともできる。
【０１５３】
具体的には、ゲート電極ＧＥ上を含めて拡散防止層ＤＢ１上に、レジスト膜ＰＲ２（図２２参照）を塗布する。そして、このレジスト膜ＰＲ２に対して露光・現像処理を施すことにより、図２２に示すように、レジスト膜ＰＲ２をパターニングする。レジスト膜ＰＲ２のパターニングは、ソース電極ＳＥ（図１８参照）を形成する予定の領域およびドレイン電極ＤＥ（図１８参照）を形成する予定の領域を含め、拡散防止層ＤＢ１を除去する領域が露出するように行われる。
【０１５４】
その後、パターニングされたレジスト膜ＰＲ２をマスクにして、拡散防止層ＤＢ１をエッチングして除去することにより、図２３に示すように、パターニングされた拡散防止層ＤＢ１からなる拡散防止層ＤＢ２を形成する。具体的には、拡散防止層ＤＢ１のエッチングは、例えば、塩素（Ｃｌ２）ガスに酸素（Ｏ２）ガスや六フッ化硫黄（ＳＦ６）ガスを添加したエッチングガスを用いたドライエッチングにより行うことができる。その後、レジスト膜ＰＲ２を除去する。
【０１５５】
このとき、拡散防止層ＤＢ２が、ソース電極ＳＥ（図１８参照）が形成される予定の領域、および、ドレイン電極ＤＥ（図１８参照）が形成される予定の領域のいずれの領域からも離れて形成される。
【０１５６】
次に、バリア層ＢＲ上に、ソース電極ＳＥ（図１８参照）およびドレイン電極ＤＥ（図１８参照）を、例えばリフトオフ法により形成する。このリフトオフ法によりソース電極ＳＥおよびドレイン電極ＤＥを形成する工程として、実施の形態１において図１３および図１４を用いて説明した工程と同様の工程を行うことができる。以上のようにして、図１８に示すように、本実施の形態２のトランジスタＴＲ２を製造することができる。
【０１５７】
＜本実施の形態の主要な特徴と効果＞
本実施の形態２の半導体装置では、実施の形態１の半導体装置と同様に、バリア層ＢＲとキャップ層ＣＰとの間に、拡散防止層ＤＢ２が介在する。拡散防止層ＤＢ２は、アルミニウム（Ａｌ）を含有する窒化物半導体層からなり、好適には、ｎ型の窒化物半導体層からなり、さらに好適には、拡散防止層ＤＢ２におけるアルミニウムの組成比は、バリア層ＢＲにおけるアルミニウムの組成比よりも大きい。これにより、実施の形態１と同様に、製造工程において、キャップ層ＣＰからバリア層ＢＲへのｐ型不純物の拡散、および、バリア層ＢＲの膜厚の減少を抑制することができるため、半導体装置の性能を向上させることができる。
【０１５８】
一方、本実施の形態２の半導体装置では、拡散防止層ＤＢ２が、ソース電極ＳＥおよびドレイン電極ＤＥのいずれからも離れている。これにより、ソース電極ＳＥおよびドレイン電極ＤＥとの間に大きな電圧が印加されている場合でも、ゲート電極ＧＥに電圧が印加されていないとき、ソース電極ＳＥおよびドレイン電極ＤＥとの間にリーク電流が流れることを防止することができる。したがって、半導体装置の耐圧性を向上させることができる。
【０１５９】
（実施の形態３）
実施の形態１の半導体装置では、キャップ層とソース電極との間、および、キャップ層とドレイン電極との間のいずれにも、半導体層が形成されていなかった。それに対して、実施の形態３の半導体装置では、キャップ層とソース電極との間、または、キャップ層とドレイン電極との間に、半導体層が形成されている。
【０１６０】
＜半導体装置の構造および半導体装置の動作＞
図２４は、実施の形態３の半導体装置の要部断面図である。
【０１６１】
図２４に示すように、本実施の形態３の半導体装置は、電界効果トランジスタとしてのＨＥＭＴであるトランジスタＴＲ３を備えている。トランジスタＴＲ３は、基板ＳＵＢと、基板ＳＵＢ上に形成されたバッファ層ＢＵＦと、バッファ層ＢＵＦ上に形成された窒化物半導体層からなるチャネル層ＣＨと、チャネル層ＣＨ上に形成された窒化物半導体層からなるバリア層ＢＲとを有する。また、トランジスタＴＲ３は、バリア層ＢＲ上に形成された窒化物半導体層からなる拡散防止層ＤＢ１を有する。
【０１６２】
本実施の形態３のトランジスタＴＲ３のうち、基板ＳＵＢ、バッファ層ＢＵＦ、チャネル層ＣＨ、バリア層ＢＲおよび拡散防止層ＤＢ１のそれぞれは、実施の形態１のトランジスタＴＲ１における基板ＳＵＢ、バッファ層ＢＵＦ、チャネル層ＣＨ、バリア層ＢＲおよび拡散防止層ＤＢ１のそれぞれと同一である。そのため、それらについての説明は省略する。
【０１６３】
さらに、トランジスタＴＲ３は、拡散防止層ＤＢ１上に、互いに離れて形成されたソース電極ＳＥおよびドレイン電極ＤＥを有する。そして、トランジスタＴＲ３は、ソース電極ＳＥとドレイン電極ＤＥとで挟まれた拡散防止層ＤＢ１上に、ソース電極ＳＥおよびドレイン電極ＤＥのいずれからも離れて形成された、窒化物半導体層からなるキャップ層ＣＰを有する。また、トランジスタＴＲ３は、キャップ層ＣＰ上に形成されたゲート電極ＧＥを有する。
【０１６４】
本実施の形態３のトランジスタＴＲ３のうち、ソース電極ＳＥ、ドレイン電極ＤＥ、キャップ層ＣＰおよびゲート電極ＧＥのそれぞれは、実施の形態１のトランジスタＴＲ１におけるソース電極ＳＥ、ドレイン電極ＤＥ、キャップ層ＣＰおよびゲート電極ＧＥのそれぞれと同一である。そのため、それらについての説明は省略する。
【０１６５】
なお、本実施の形態３のトランジスタＴＲ３でも、実施の形態１のトランジスタＴＲ１と同様に、バリア層ＢＲとキャップ層ＣＰとの間に、拡散防止層ＤＢ１が介在する。また、ソース電極ＳＥおよびドレイン電極ＤＥのそれぞれと、バリア層ＢＲとの間に、拡散防止層ＤＢ１が介在する。
【０１６６】
一方、本実施の形態３のトランジスタＴＲ３は、半導体層ＳＬ４を有する。半導体層ＳＬ４は、キャップ層ＣＰとソース電極ＳＥとで挟まれた拡散防止層ＤＢ１上、または、キャップ層ＣＰとドレイン電極ＤＥとで挟まれた拡散防止層ＤＢ１上に形成されている。好適には、半導体層ＳＬ４は、キャップ層ＣＰ、ソース電極ＳＥおよびドレイン電極ＤＥのいずれからも離れて形成されている。しかし、半導体層ＳＬ４は、キャップ層ＣＰ、ソース電極ＳＥおよびドレイン電極ＤＥのいずれかに隣接していてもよい。
【０１６７】
半導体層ＳＬ４は、ｐ型の窒化物半導体層であり、好ましくは窒化ガリウム（ＧａＮ）からなる。半導体層ＳＬ４は、ｐ型の導電型を示す半導体層、すなわちｐ型の半導体層であり、半導体層ＳＬ４には、ｐ型不純物として、例えばマグネシウム（Ｍｇ）が導入されている。
【０１６８】
半導体層ＳＬ４は、好適には、キャップ層ＣＰを構成する半導体層ＳＬと同層のｐ型の半導体層ＳＬからなる。これにより、半導体層ＳＬからなるキャップ層ＣＰを形成する工程と、半導体層ＳＬからなる半導体層ＳＬ４とを形成する工程とを、同一の工程とすることができ、工程数を削減することができる。
【０１６９】
半導体層ＳＬ４がバリア層ＢＲ上に形成されている場合、チャネル層ＣＨとバリア層ＢＲとの界面に発生するピエゾ分極を、半導体層ＳＬ４と拡散防止層ＤＢ１との界面などに発生するピエゾ分極によりある程度相殺することができるため、半導体層ＳＬ４の下で、バリア層ＢＲの伝導帯のエネルギーがある程度上昇する。また、半導体層ＳＬ４内のｐ型不純物による負の空間電荷により半導体層ＳＬ４の伝導帯のエネルギーが上昇し、それにより、バリア層ＢＲの伝導帯のエネルギーも引きずられて上昇する。その結果、ゲート電極ＧＥに電圧を印加していないときに、半導体層ＳＬ４の下で、チャネル層ＣＨのバリア層ＢＲとの界面近傍の部分ＩＦＰに形成される２次元電子ガス２ＤＥＧ１を、キャップ層ＣＰおよび半導体層ＳＬ４が形成されている領域以外の領域でチャネル層ＣＨに形成される２次元電子ガス２ＤＥＧよりも減少させることができる。
【０１７０】
図２４では、半導体層ＳＬ４の下で、チャネル層ＣＨのバリア層ＢＲとの界面近傍の部分ＩＦＰに形成される２次元電子ガス２ＤＥＧ１を、キャップ層ＣＰおよび半導体層ＳＬ４が形成されている領域以外の領域でチャネル層ＣＨに形成される２次元電子ガス２ＤＥＧを示す破線の太さよりも細い破線により示している。これにより、半導体層ＳＬ４の下で、チャネル層ＣＨのバリア層ＢＲとの界面近傍の部分ＩＦＰに形成される２次元電子ガス２ＤＥＧ１が、キャップ層ＣＰおよび半導体層ＳＬ４が形成されている領域以外の領域でチャネル層ＣＨに形成される２次元電子ガス２ＤＥＧよりも少ないことを示している。
【０１７１】
このような半導体層ＳＬ４が、キャップ層ＣＰとドレイン電極ＤＥとで挟まれた拡散防止層ＤＢ１上に形成されている場合、ソース電極ＳＥとドレイン電極ＤＥとの間に、２次元電子ガス２ＤＥＧを介してリーク電流が流れることを抑制することができる。また、半導体層ＳＬ４が、キャップ層ＣＰとソース電極ＳＥとで挟まれた拡散防止層ＤＢ１上に形成されている場合、ソース電極ＳＥとドレイン電極ＤＥとの間に、２次元電子ガス２ＤＥＧを介してリーク電流が流れることを抑制することができる。そして、トランジスタＴＲ３のゲート・ドレイン間耐圧を向上させることができる。
【０１７２】
半導体層ＳＬ４がキャップ層ＣＰを構成する半導体層ＳＬと同層のｐ型の半導体層ＳＬからなる場合、キャップ層ＣＰの厚さをＴＨ１とし、半導体層ＳＬ４の厚さをＴＨ２とするとき、好適には、半導体層ＳＬ４の厚さＴＨ２は、キャップ層ＣＰの厚さＴＨ１よりも小さい。
【０１７３】
半導体層ＳＬ４の厚さＴＨ２が、キャップ層ＣＰの厚さＴＨ１と等しいか、キャップ層ＣＰの厚さＴＨ１よりも大きい場合、トランジスタＴＲ３がオン状態であるときも、半導体層ＳＬ４の下のチャネル層ＣＨで２次元電子ガス２ＤＥＧ１が少なくなるおそれがある。このような場合、トランジスタＴＲ３がオン状態であるときのソース電極ＳＥとドレイン電極ＤＥとの間の抵抗すなわちオン抵抗が大きくなるおそれがある。
【０１７４】
一方、半導体層ＳＬ４の厚さＴＨ２が、キャップ層ＣＰの厚さＴＨ１よりも小さい場合、トランジスタＴＲ３がオン状態であるときに、半導体層ＳＬ４の下のチャネル層ＣＨで形成される２次元電子ガス２ＤＥＧ１が少なくならないように調整することができる。これにより、トランジスタＴＲ３がオン状態であるときのソース電極ＳＥとドレイン電極ＤＥとの間の抵抗すなわちオン抵抗が大きくなることを抑制することができる。
【０１７５】
したがって、半導体層ＳＬ４の厚さＴＨ２は、より好適には、ゲート電極ＧＥに電圧を印加していないときでも、半導体層ＳＬ４の下のチャネル層ＣＨで２次元電子ガス２ＤＥＧ１が消滅しない程度に、キャップ層ＣＰの厚さＴＨ１よりも小さくすることができる。つまり、半導体層ＳＬ４の厚さＴＨ２は、より好適には、ゲート電極ＧＥに電圧を印加していないときに、半導体層ＳＬ４の下のチャネル層ＣＨで２次元電子ガス２ＤＥＧ１が消滅するような厚さよりも小さくすることができる。
【０１７６】
なお、トランジスタＴＲ３が高周波用のトランジスタであるときは、図２４に示すように、半導体層ＳＬ４が、キャップ層ＣＰとドレイン電極ＤＥとの間に形成されていることが好ましい。これにより、半導体層ＳＬ４が、キャップ層ＣＰとソース電極ＳＥとの間に形成されている場合に比べ、トランジスタＴＲ３の増幅率すなわちゲインを向上させることができる。
【０１７７】
本実施の形態３のトランジスタＴＲ３の動作は、実施の形態１のトランジスタＴＲ１の動作と同様の動作であり、その説明は省略する。しかし、前述したように、本実施の形態３のトランジスタＴＲ３では、オフ状態のときに、ソース電極ＳＥとドレイン電極ＤＥとの間に、２次元電子ガス２ＤＥＧを介してリーク電流が流れることを抑制することができる。これにより、トランジスタＴＲ３の耐圧性を向上させることができる。
【０１７８】
＜半導体装置の製造方法＞
次に、本実施の形態３の半導体装置の製造方法について説明する。図２５〜図２７は、実施の形態３の半導体装置の製造工程中の要部断面図である。
【０１７９】
本実施の形態３の半導体装置の製造方法では、例えば、実施の形態１において図６、図１０および図１１を用いて説明した工程と同様の工程を行って、図２５に示すように、金属膜ＭＦ１からなるゲート電極ＧＥを形成した後、半導体層ＳＬをパターニングする。
【０１８０】
具体的には、ゲート電極ＧＥ上を含めて半導体層ＳＬ上にレジスト膜ＰＲ３（図２６参照）を塗布する。そして、このレジスト膜ＰＲ３に対して露光・現像処理を施すことにより、図２６に示すように、レジスト膜ＰＲ３をパターニングする。レジスト膜ＰＲ３のパターニングは、半導体層ＳＬ４（図２４参照）を形成する予定の領域以外の領域を露出させ、半導体層ＳＬ４を形成する予定の領域を露出させないように行われる。半導体層ＳＬ４を形成する予定の領域は、ソース電極ＳＥ（図２４参照）を形成する予定の領域とキャップ層ＣＰ（図２４参照）を形成する予定の領域との間、または、ドレイン電極ＤＥ（図２４参照）を形成する予定の領域とキャップ層ＣＰを形成する予定の領域との間に位置する。
【０１８１】
次に、ゲート電極ＧＥおよびパターニングされたレジスト膜ＰＲ３をマスクにして、半導体層ＳＬをエッチングして除去する。これにより、図２７に示すように、ゲート電極ＧＥの下に半導体層ＳＬからなるキャップ層ＣＰを形成し、レジスト膜ＰＲ３（図２６参照）の下に半導体層ＳＬからなる半導体層ＳＬ４を形成する。具体的には、半導体層ＳＬのエッチングは、実施の形態１と同様に、例えば、塩素（Ｃｌ２）ガスに酸素（Ｏ２）ガスや六フッ化硫黄（ＳＦ６）ガスを添加したエッチングガスを用いたドライエッチングにより行うことができる。
【０１８２】
このとき、半導体層ＳＬのエッチング速度に対するレジスト膜ＰＲ３のエッチング速度の比、すなわちエッチングの選択比、および、レジスト膜ＰＲ３の厚さを調整することで、半導体層ＳＬのエッチングの途中でレジスト膜ＰＲ３が除去され、レジスト膜ＰＲ３に覆われていた半導体層ＳＬが露出するようにする。このような方法により、半導体層ＳＬ４の厚さＴＨ２を、キャップ層ＣＰの厚さＴＨ１よりも小さくすることができる。
【０１８３】
その結果、ゲート電極ＧＥの下方で、かつ、拡散防止層ＤＢ１上に、キャップ層ＣＰが形成される。また、拡散防止層ＤＢ１上であって、キャップ層ＣＰが形成された領域とソース電極ＳＥ（図２４参照）が形成される予定の領域との間の領域、または、キャップ層ＣＰが形成された領域とドレイン電極ＤＥ（図２４参照）が形成される予定の領域との間の領域に、半導体層ＳＬ４が形成される。
【０１８４】
次に、拡散防止層ＤＢ１上に、ソース電極ＳＥ（図２４参照）およびドレイン電極ＤＥ（図２４参照）を、例えばリフトオフ法により形成する。このリフトオフ法によりソース電極ＳＥおよびドレイン電極ＤＥを形成する工程として、実施の形態１において図１３および図１４を用いて説明した工程と同様の工程を行うことができる。以上のようにして、図２４に示すように、本実施の形態３のトランジスタＴＲ３を製造することができる。
【０１８５】
＜本実施の形態の主要な特徴と効果＞
本実施の形態３の半導体装置では、実施の形態１の半導体装置と同様に、バリア層ＢＲとキャップ層ＣＰとの間に、拡散防止層ＤＢ１が介在する。拡散防止層ＤＢ１は、アルミニウム（Ａｌ）を含有する窒化物半導体層からなり、好適には、ｎ型の窒化物半導体層からなり、さらに好適には、拡散防止層ＤＢ１におけるアルミニウムの組成比は、バリア層ＢＲにおけるアルミニウムの組成比よりも大きい。これにより、実施の形態１と同様に、製造工程において、キャップ層ＣＰからバリア層ＢＲへのｐ型不純物の拡散、および、バリア層ＢＲの膜厚の減少を抑制することができるため、半導体装置の性能を向上させることができる。
【０１８６】
一方、本実施の形態３の半導体装置では、実施の形態１の半導体装置と異なり、キャップ層ＣＰとソース電極ＳＥとで挟まれた拡散防止層ＤＢ１上、または、キャップ層ＣＰとドレイン電極ＤＥとで挟まれた拡散防止層ＤＢ１上に形成された半導体層ＳＬ４を有する。これにより、ソース電極ＳＥとドレイン電極ＤＥとの間に、２次元電子ガスを介してリーク電流が流れることを抑制することができる。したがって、半導体装置の耐圧性を向上させることができる。
【０１８７】
（実施の形態４）
実施の形態３の半導体装置では、ソース電極およびドレイン電極が、拡散防止層上に形成されていた。それに対して、実施の形態４の半導体装置では、拡散防止層が、ソース電極およびドレイン電極のいずれからも離れて形成されており、ソース電極およびドレイン電極は、バリア層上に直接形成されている。すなわち、実施の形態３の半導体装置と実施の形態４の半導体装置との関係は、実施の形態１の半導体装置と実施の形態２の半導体装置との関係と同様である。
【０１８８】
＜半導体装置の構造および半導体装置の動作について＞
図２８は、実施の形態４の半導体装置の要部断面図である。
【０１８９】
図２８に示すように、本実施の形態４の半導体装置は、電界効果トランジスタとしてのＨＥＭＴであるトランジスタＴＲ４を備えている。トランジスタＴＲ４は、基板ＳＵＢと、基板ＳＵＢ上に形成されたバッファ層ＢＵＦと、バッファ層ＢＵＦ上に形成された窒化物半導体層からなるチャネル層ＣＨと、チャネル層ＣＨ上に形成された窒化物半導体層からなるバリア層ＢＲとを有する。
【０１９０】
本実施の形態４のトランジスタＴＲ４のうち、基板ＳＵＢ、バッファ層ＢＵＦ、チャネル層ＣＨおよびバリア層ＢＲのそれぞれは、実施の形態３のトランジスタＴＲ３における基板ＳＵＢ、バッファ層ＢＵＦ、チャネル層ＣＨおよびバリア層ＢＲのそれぞれと同一である。そのため、それらについての説明は省略する。
【０１９１】
また、トランジスタＴＲ４は、バリア層ＢＲ上に、互いに離れて形成されたソース電極ＳＥおよびドレイン電極ＤＥと、ソース電極ＳＥとドレイン電極ＤＥとで挟まれたバリア層ＢＲ上に、ソース電極ＳＥおよびドレイン電極ＤＥのいずれからも離れて形成された拡散防止層ＤＢ２とを有する。また、トランジスタＴＲ４は、拡散防止層ＤＢ２上に形成された、窒化物半導体層からなるキャップ層ＣＰと、キャップ層ＣＰ上に形成されたゲート電極ＧＥとを有する。
【０１９２】
本実施の形態４のトランジスタＴＲ４のうち、キャップ層ＣＰおよびゲート電極ＧＥのそれぞれについては、実施の形態３のトランジスタＴＲ３におけるキャップ層ＣＰおよびゲート電極ＧＥのそれぞれと同一であるため、それらについての説明は省略する。また、本実施の形態４のトランジスタＴＲ４のうち、拡散防止層ＤＢ２、ソース電極ＳＥおよびドレイン電極ＤＥのそれぞれの材質は、実施の形態２のトランジスタＴＲ２における拡散防止層ＤＢ２、ソース電極ＳＥおよびドレイン電極ＤＥのそれぞれと同一である。そのため、それらについての説明は省略する。
【０１９３】
また、本実施の形態４のトランジスタＴＲ４は、実施の形態３のトランジスタＴＲ３と同様に、半導体層ＳＬ４を有する。半導体層ＳＬ４は、キャップ層ＣＰとソース電極ＳＥとで挟まれた拡散防止層ＤＢ２上、または、キャップ層ＣＰとドレイン電極ＤＥとで挟まれた拡散防止層ＤＢ２上に形成されている。好適には、半導体層ＳＬ４は、キャップ層ＣＰ、ソース電極ＳＥおよびドレイン電極ＤＥのいずれからも離れて形成されている。しかし、半導体層ＳＬ４は、キャップ層ＣＰに隣接していてもよい。
【０１９４】
半導体層ＳＬ４の材質については、実施の形態３のトランジスタＴＲ３における半導体層ＳＬ４の材質と同一であるため、その説明は省略する。また、半導体層ＳＬ４は、実施の形態３と同様に、好適には、キャップ層ＣＰを構成する半導体層ＳＬと同層のｐ型の半導体層ＳＬからなり、これにより実施の形態３と同様に、工程数を削減することができる。
【０１９５】
本実施の形態４では、半導体層ＳＬ４が、キャップ層ＣＰとドレイン電極ＤＥとで挟まれた拡散防止層ＤＢ２上、および、キャップ層ＣＰとソース電極ＳＥとで挟まれた拡散防止層ＤＢ２上のいずれに形成されている場合でも、実施の形態３と同様に、トランジスタＴＲ４の耐圧性を向上させることができる。
【０１９６】
また、実施の形態３と同様に、半導体層ＳＬ４がキャップ層ＣＰを構成する半導体層ＳＬと同層のｐ型の半導体層ＳＬからなる場合、好適には、半導体層ＳＬ４の厚さＴＨ２は、キャップ層ＣＰの厚さＴＨ１よりも小さい。これにより、実施の形態３と同様に、トランジスタＴＲ４がオン状態であるときのソース電極ＳＥとドレイン電極ＤＥとの間の抵抗すなわちオン抵抗が大きくなることを抑制することができる。
【０１９７】
図２８では、図２４と同様に、半導体層ＳＬ４の下で、チャネル層ＣＨのバリア層ＢＲとの界面近傍の部分ＩＦＰに形成される２次元電子ガス２ＤＥＧ１を、キャップ層ＣＰおよび半導体層ＳＬ４が形成されている領域以外の領域でチャネル層ＣＨに形成される２次元電子ガス２ＤＥＧを示す破線の太さよりも細い破線により示している。
【０１９８】
なお、トランジスタＴＲ４が高周波用のトランジスタであるときは、実施の形態３と同様に、図２８に示すように、半導体層ＳＬ４が、キャップ層ＣＰとドレイン電極ＤＥとの間に形成されていることが好ましい。これにより、トランジスタＴＲ４の増幅率すなわちゲインを向上させることができる。
【０１９９】
一方、本実施の形態４のトランジスタＴＲ４では、実施の形態２のトランジスタＴＲ２と同様に、拡散防止層ＤＢ２が、ソース電極ＳＥおよびドレイン電極ＤＥのいずれからも離れている。そのため、実施の形態２と同様に、ソース電極ＳＥおよびドレイン電極ＤＥとの間に大きな電圧が印加されている場合でも、ゲート電極ＧＥに印加する電圧を０にしたときに、ソース電極ＳＥおよびドレイン電極ＤＥとの間にリーク電流が流れることを防止することができる。したがって、トランジスタＴＲ４の耐圧性を向上させることができる。
【０２００】
また、本実施の形態４のトランジスタＴＲ４の動作は、実施の形態１のトランジスタＴＲ１の動作と同様の動作であり、その説明は省略する。しかし、本実施の形態４のトランジスタＴＲ４では、オフ状態のときに、ソース電極ＳＥとドレイン電極ＤＥとの間に、２次元電子ガス２ＤＥＧを介して、または、拡散防止層ＤＢ２を介してリーク電流が流れることを防止または抑制することができる。これにより、トランジスタＴＲ４の耐圧性を向上させることができる。
【０２０１】
＜半導体装置の製造方法＞
次に、本実施の形態４の半導体装置の製造方法について説明する。図２９および図３０は、実施の形態４の半導体装置の製造工程中の要部断面図である。
【０２０２】
本実施の形態４の半導体装置の製造方法では、例えば、実施の形態１において図６、図１０および図１１を用いて説明した工程と同様の工程を行って、実施の形態３において図２５を用いて説明したようにゲート電極ＧＥを形成する。次に、実施の形態３において図２６および図２７を用いて説明した工程と同様の工程を行って、半導体層ＳＬをパターニングし、キャップ層ＣＰおよび半導体層ＳＬ４を形成する。次に、拡散防止層ＤＢ１をパターニングする。
【０２０３】
具体的には、ゲート電極ＧＥ上および半導体層ＳＬ４上を含めて拡散防止層ＤＢ１上に、レジスト膜ＰＲ４（図２９参照）を塗布する。そして、このレジスト膜ＰＲ４に対して露光・現像処理を施すことにより、図２９に示すように、レジスト膜ＰＲ４をパターニングする。レジスト膜ＰＲ４のパターニングは、ソース電極ＳＥ（図２８参照）を形成する予定の領域およびドレイン電極ＤＥ（図２８参照）を形成する予定の領域を含め、拡散防止層ＤＢ１を除去する領域が露出するように行われる。
【０２０４】
その後、パターニングされたレジスト膜ＰＲ４をマスクにして、拡散防止層ＤＢ１をエッチングして除去することにより、図３０に示すように、パターニングされた拡散防止層ＤＢ１からなる拡散防止層ＤＢ２を形成する。具体的には、拡散防止層ＤＢ１のエッチングは、例えば、塩素（Ｃｌ２）ガスに酸素（Ｏ２）ガスや六フッ化硫黄（ＳＦ６）ガスを添加したエッチングガスを用いたドライエッチングにより行うことができる。その後、レジスト膜ＰＲ４を除去する。
【０２０５】
このとき、拡散防止層ＤＢ２が、ソース電極ＳＥ（図２８参照）が形成される予定の領域、および、ドレイン電極ＤＥ（図２８参照）が形成される予定の領域のいずれの領域からも離れて形成される。
【０２０６】
次に、バリア層ＢＲ上に、ソース電極ＳＥ（図２８参照）およびドレイン電極ＤＥ（図２８参照）を、例えばリフトオフ法により形成する。このリフトオフ法によりソース電極ＳＥおよびドレイン電極ＤＥを形成する工程として、実施の形態１において図１３および図１４を用いて説明した工程と同様の工程を行うことができる。以上のようにして、図２８に示すように、本実施の形態４のトランジスタＴＲ４を製造することができる。
【０２０７】
＜本実施の形態の主要な特徴と効果＞
本実施の形態４の半導体装置では、実施の形態１の半導体装置と同様に、バリア層ＢＲとキャップ層ＣＰとの間に、拡散防止層ＤＢ２が介在する。拡散防止層ＤＢ２は、アルミニウム（Ａｌ）を含有する窒化物半導体層からなり、好適には、ｎ型の窒化物半導体層からなり、さらに好適には、拡散防止層ＤＢ２におけるアルミニウムの組成比は、バリア層ＢＲにおけるアルミニウムの組成比よりも大きい。これにより、実施の形態１と同様に、製造工程において、キャップ層ＣＰからバリア層ＢＲへのｐ型不純物の拡散、および、バリア層ＢＲの膜厚の減少を抑制することができるため、半導体装置の性能を向上させることができる。
【０２０８】
また、本実施の形態４の半導体装置では、実施の形態２の半導体装置と同様に、拡散防止層ＤＢ２が、ソース電極ＳＥおよびドレイン電極ＤＥのいずれからも離れている。これにより、ソース電極ＳＥおよびドレイン電極ＤＥとの間に大きな電圧が印加されている場合でも、ゲート電極ＧＥに電圧が印加されていないとき、ソース電極ＳＥおよびドレイン電極ＤＥとの間にリーク電流が流れることを防止することができる。したがって、半導体装置の耐圧性を向上させることができる。
【０２０９】
さらに、本実施の形態４の半導体装置では、実施の形態３の半導体装置と同様に、キャップ層ＣＰとソース電極ＳＥとで挟まれた拡散防止層ＤＢ２上、または、キャップ層ＣＰとドレイン電極ＤＥとで挟まれた拡散防止層ＤＢ２上に形成された半導体層ＳＬ４を有する。これにより、ソース電極ＳＥとドレイン電極ＤＥとの間に、２次元電子ガスを介してリーク電流が流れることを抑制することができる。したがって、半導体装置の耐圧性を向上させることができる。
【０２１０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【０２１１】
２ＤＥＧ、２ＤＥＧ１  ２次元電子ガス
ＢＲ  バリア層
ＢＵＦ  バッファ層
ＣＨ  チャネル層
ＣＰ、ＣＰ１、ＣＰ２、ＣＰ２１、ＣＰ２２  キャップ層
ＣＰ３、ＣＰ３１、ＣＰ３２  キャップ層
ＤＢ１、ＤＢ２  拡散防止層
ＤＥ  ドレイン電極
ＧＥ  ゲート電極
ＩＦ１、ＩＦ２  界面
ＩＦＰ  部分
ＭＦ１、ＭＦ２  金属膜
ＰＲ１〜ＰＲ４  レジスト膜
ＳＥ  ソース電極
ＳＬ、ＳＬ１、ＳＬ２、ＳＬ２１、ＳＬ２２  半導体層
ＳＬ３、ＳＬ３１、ＳＬ３２、ＳＬ４  半導体層
ＳＵＢ  基板
ＴＨ１、ＴＨ２  厚さ
ＴＲ１〜ＴＲ４    トランジスタ
【図１】
2014179546.tif 000003
【図２】
2014179546.tif 000004
【図３】
2014179546.tif 000005
【図４】
2014179546.tif 000006
【図５】
2014179546.tif 000007
【図６】
2014179546.tif 000008
【図７】
2014179546.tif 000009
【図８】
2014179546.tif 000010
【図９】
2014179546.tif 000011
【図１０】
2014179546.tif 000012
【図１１】
2014179546.tif 000013
【図１２】
2014179546.tif 000014
【図１３】
2014179546.tif 000015
【図１４】
2014179546.tif 000016
【図１５】
2014179546.tif 000017
【図１６】
2014179546.tif 000018
【図１７】
2014179546.tif 000019
【図１８】
2014179546.tif 000020
【図１９】
2014179546.tif 000021
【図２０】
2014179546.tif 000022
【図２１】
2014179546.tif 000023
【図２２】
2014179546.tif 000024
【図２３】
2014179546.tif 000025
【図２４】
2014179546.tif 000026
【図２５】
2014179546.tif 000027
【図２６】
2014179546.tif 000028
【図２７】
2014179546.tif 000029
【図２８】
2014179546.tif 000030
【図２９】
2014179546.tif 000031
【図３０】
2014179546.tif 000032